(57)【要約】【課題】発泡イソシアネートベースのポリマー、その製造のためのミックス及び方法【解決手段】本発明は、イソシアネート、活性水素含有化合物、発泡剤及び、高度分岐ポリサッカリドであって、該ポリサッカリドを非誘導体化ポリサッカリドと相溶性でないポリエーテルポリオールと相溶性にさせる疎水性を与えるために誘導体化された高度分岐ポリサッカリドを含む反応混合物由来の発泡イソシアネートベースのポリマーに関する。更に、本発明は、イソシアネートベースのポリマーを製造するためのミックス及び方法に関する。発泡イソシアネートベースのポリマー製造のためのミックスは、本発明の誘導体化されたポリサッカリドと活性水素含有化合物との混合物を含む。発泡イソシアネートベースのポリマーを製造するための方法は、反応混合物を形成するためにイソシアネート、活性水素含有化合物、高度分岐ポリサッカリド及び発泡剤を接触させる工程、及び発泡イソシアネートベースのポリマーを製造するために該反応混合物を発泡させる工程を含む。本発明の誘導体化された高度分岐ポリサッカリドは、少なくとも１５の活性水素官能価を有し、また平均１０ないし１００個のグルコース残基を有する不規則に結合したグルコピラノース単位を含む。【選択図】なし【特許請求の範囲】
【請求項１】
イソシアネート、活性水素含有化合物、発泡剤、及び平均１０ないし１００個のグルコース残基及び少なくとも１５の活性水素官能価を有する不規則に結合したグルコピラノース単位の高度分岐ポリサッカリドを含む反応混合物由来の発泡イソシアネートベースのポリマーであって、
該ポリサッカリドは、該ポリサッカリドを非誘導体化ポリサッカリドと相溶性でないポリエーテルポリオールと相溶性にさせる疎水性を与えるために誘導体化されている発泡イソシアネートベースのポリマー。
【請求項２】
前記誘導体化されたポリサッカリドの疎水性が、該誘導体化ポリサッカリドと、前記非誘導体化ポリサッカリドと相溶性でないポリエーテルポリオールとの混合物（該相溶性を示す混合物は少なくとも５％（質量／質量）の前記誘導体化されたポリサッカリドを含む。）を２３℃で均一な液体を形成するために十分なものである請求項１記載のイソシアネートベースのポリマー。
【請求項３】
５ないし５０％の前記誘導体化されたポリサッカリドを含む前記相溶性を示す混合物が２３℃で均一な液体を形成する、請求項２記載のイソシアネートベースのポリマー。
【請求項４】
５ないし４０％の前記誘導体化されたポリサッカリドを含む前記相溶性を示す混合物が２３℃で均一な液体を形成する、請求項３記載のイソシアネートベースのポリマー。
【請求項５】
５ないし３０％の前記誘導体化されたポリサッカリドを含む前記相溶性を示す混合物が２３℃で均一な液体を形成する、請求項３記載のイソシアネートベースのポリマー。
【請求項６】
前記誘導体化された高度分岐ポリサッカリドが、１５ないし７０の活性水素官能価を有する請求項１記載のイソシアネートベースのポリマー。
【請求項７】
前記誘導体化された高度分岐ポリサッカリドが、２０ないし６０の活性水素官能価を有する請求項６記載のイソシアネートベースのポリマー。
【請求項８】
前記誘導体化された高度分岐ポリサッカリドが、３０ないし５０の活性水素官能価を有する請求項６記載のイソシアネートベースのポリマー。
【請求項９】
前記誘導体化された高度分岐ポリサッカリドが、１４未満の溶解度パラメーターを有する請求項１記載のイソシアネートベースのポリマー。
【請求項１０】
前記誘導体化された高度分岐ポリサッカリドが、１２未満の溶解度パラメーターを有する請求項１記載のイソシアネートベースのポリマー。
【請求項１１】
前記ポリサッカリドが、脂肪族及び芳香族炭素原子並びにその組み合せから選ばれる６ないし２０個の炭素原子を含む有機化合物との化学反応によって誘導体化されている、請求項１記載のイソシアネートベースのポリマー。
【請求項１２】
前記有機化合物が、炭素原子数６ないし１２のカルボン酸及び炭素原子数６ないし１２の有機アルコールから選ばれる、請求項１１記載のイソシアネートベースのポリマー。
【請求項１３】
前記カルボン酸が、脂肪酸又はその反応性誘導体から選ばれる請求項１２記載のイソシアネートベースのポリマー。
【請求項１４】
脂肪酸残基の質量が、前記誘導体化された高度分岐ポリサッカリドの質量に基づき５ないし５０％である請求項１３記載のイソシアネートベースのポリマー。
【請求項１５】
脂肪酸残基の質量が、前記誘導体化された高度分岐ポリサッカリドの質量に基づき１５ないし４０％である請求項１４記載のイソシアネートベースのポリマー。
【請求項１６】
前記非誘導体化ポリサッカリドと相溶性でないポリエーテルポリオールが、少なくとも５０％の酸化ポリプロピレンを含む、請求項１記載のイソシアネートベースのポリマー。
【請求項１７】
前記非誘導体化ポリサッカリドと相溶性でないポリエーテルポリオールが、約２００ないし約１２，０００の範囲の分子量を有する請求項１記載のイソシアネートベースのポリマー。
【請求項１８】
前記非誘導体化ポリサッカリドと相溶性でないポリエーテルポリオールが、約２，０００ないし約７，０００の範囲の分子量を有する、請求項１７記載のイソシアネートベースのポリマー。
【請求項１９】
前記非誘導体化ポリサッカリドと相溶性でないポリエーテルポリオールが、最大６０ｍｇＫＯＨ／ｇのヒドロキシ価を有する請求項１記載のイソシアネートベースのポリマー。
【請求項２０】
前記非誘導体化ポリサッカリドと相溶性でないポリエーテルポリオールが、１５ないし５５ｍｇＫＯＨ／ｇのヒドロキシ価を有する請求項１９記載のイソシアネートベースのポリマー。
【請求項２１】
前記非誘導体化ポリサッカリドと相溶性でないポリエーテルポリオールが、２８ないし３６ｍｇＫＯＨ／ｇのヒドロキシ価を有する請求項１９記載のイソシアネートベースのポリマー。
【請求項２２】
前記活性水素含有化合物が、ポリオール、ポリアミン、ポリアミド、ポリイミン及びポリオールアミンを含む群から選ばれる、請求項１記載のイソシアネートベースのポリマー。
【請求項２３】
前記活性水素含有化合物がポリオールを含む、請求項２２記載のイソシアネートベースのポリマー。
【請求項２４】
前記ポリオールがポリエーテルポリオールである、請求項２３記載のイソシアネートベースのポリマー。
【請求項２５】
前記ポリエーテルポリオールが酸化ポリプロピレンを含有する、請求項２４記載のイソシアネートベースのポリマー。
【請求項２６】
前記ポリエーテルポリオールが少なくとも２の官能価を有する、請求項２４記載のイソシアネートベースのポリマー。
【請求項２７】
前記ポリエーテルポリオールが、約２００ないし約１２，０００の範囲の分子量を有する、請求項２４記載のイソシアネートベースのポリマー。
【請求項２８】
前記ポリエーテルポリオールが、約２，０００ないし約７，０００の範囲の分子量を有する、請求項２７記載のイソシアネートベースのポリマー。
【請求項２９】
前記反応混合物の前記ポリエーテルポリオールが、前記相溶性を示す混合物のポリエーテ
ルポリオールと同一である、請求項２記載のイソシアネートベースのポリマー。
【請求項３０】
前記反応混合物の前記ポリエーテルポリオールが、前記相溶性を示す混合物のポリエーテルポリオールと異なる、請求項２記載のイソシアネートベースのポリマー。
【請求項３１】
前記発泡イソシアネートベースのポリマーが柔軟性のあるポリウレタン発泡体である、請求項１記載のイソシアネートベースのポリマー。
【請求項３２】
前記イソシアネートのイソシアネート基と前記ポリオールのヒドロキシル基の比が、約１．２：１ないし１：１．２である、請求項２３記載のイソシアネートベースのポリマー。
【請求項３３】
前記イソシアネートのイソシアネート基と前記ポリオールのヒドロキシル基の比が、約１．１：１ないし１：１．１である、請求項３２記載のイソシアネートベースのポリマー。
【請求項３４】
前記イソシアネートが、一般式：Ｑ（ＮＣＯ）i（式中、ｉは２以上の整数であり、及び
Ｑはｉ価を有する有機基である。）によって表される、請求項１記載のイソシアネートベースのポリマー。
【請求項３５】
前記イソシアネートが、ヘキサメチレンジイソシアネート、１，８−ジイソシアナート−ｐ−メタン、キシリルジイソシアネート、（ＯＣＮＣＨ2ＣＨ2ＣＨ2ＯＣＨ2Ｏ）2、１−
メチル−２，４−ジイソシアナートシクロへキサン、フェニレンジイソシアネート、トリレンジイソシアネート、クロロフェニレンジイソシアネート、４，４’−メチレンジフェニルジイソシアネート、ナフタレン−１，５−ジイソシアネート、トリフェニルメタン−４，４’，４”−トリイソシアネート、イソプロピルベンゼン−アルファ−４−ジイソシアネート及びその混合物を含む群から選択される、請求項３４記載のイソシアネートベースのポリマー。
【請求項３６】
前記イソシアネートがプレポリマーを含む、請求項１記載のイソシアネートベースのポリマー。
【請求項３７】
前記イソシアネートが、１，６−ヘキサメチレンジイソシアネート、１，４−ブチレンジイソシアネート、フルフリリデンジイソシアネート、２，４−トルエンジイソシアネート、２，６−トルエンジイソシアネート、２，４’−メチレンジフェニルジイソシアネート、４，４’−メチレンジフェニルジイソシアネート、４，４’−ジフェニルプロパンジイソシアネート、４，４’−ジフェニル−３，３’−ジメチルメタンジイソシアネート、１，５−ナフタレンジイソシアネート、１−メチル−２，４−ジイソシアネート−５−クロロベンゼン、２，４−ジイソシアナート−ｓ−トリアジン、１−メチル−２，４−ジイソシアナートシクロへキサン、ｐ−フェニレンジイソシアネート、ｍ−フェニレンジイソシアネート、１，４−ナフタレンジイソシアネート、ジアニシジンジイソシアネート、ビトリレンジイソシアネート、１，４−キシリレンジイソシアネート、１，３−キシリレンジイソシアネート、ビス−（４−イソシアナートフェニル）メタン、ビス−（３−メチル−４−イソシアナートフェニル）メタン−、ポリメチレンポリフェニルポリイソシアネート及びその混合物を含む群から選択される、請求項１記載のイソシアネートベースのポリマー。
【請求項３８】
前記イソシアネートが、本質的に（ｉ）２，４’−メチレンジフェニルジイソシアネート、４，４’−メチレンジフェニルジイソシアネート及びその混合物；及び（ｉｉ）（ｉ）と２，４−トルエンジイソシアネート、２，６−トルエンジイソシアネート及びその混合物を含む群から選択されるイソシアネートとの混合物からなる群から選択される、請求項３７記載のイソシアネートベースのポリマー。
【請求項３９】
前記イソシアネートがポリマー状メチレンジフェニルジイソシアネートである、請求項１記載のイソシアネートベースのポリマー。
【請求項４０】
前記発泡剤が、水、非水発泡剤、液体二酸化炭素及びその組み合せから選択される、請求項１記載のイソシアネートベースのポリマー。
【請求項４１】
前記非水発泡剤が低沸点有機液体である、請求項４０記載のイソシアネートベースのポリマー。
【請求項４２】
前記発泡剤が水を含む、請求項１記載のイソシアネートベースのポリマー。
【請求項４３】
前記反応混合物が、さらに少なくとも１種の触媒及び少なくとも１種の界面活性剤を含む、請求項１記載のイソシアネートベースのポリマー。
【請求項４４】
前記触媒が、第三級アミン及び金属塩又はその混合物からなる群から選択される、請求項４３記載のイソシアネートベースのポリマー。
【請求項４５】
前記界面活性剤がシリコーン界面活性剤からなる群から選択される、請求項４３記載のイソシアネートベースのポリマー。
【請求項４６】
前記反応混合物がさらに架橋剤及び添加剤を含む、請求項１記載のイソシアネートベースのポリマー。
【請求項４７】
前記誘導体化された高度分岐ポリサッカリドが、前記発泡イソシアネートベースのポリマーに負荷ビルディング（ｌｏａｄ  ｂｕｉｌｄｉｎｇ）を与えるために十分な量で加えられる、請求項１記載のイソシアネートベースのポリマー。
【請求項４８】
前記発泡イソシアネートベースのポリマーが、ＡＳＴＭ  Ｄ３５７４に準じて測定された場合、反応混合物において誘導体化された高度分岐ポリサッカリドの代わりにコポリマーポリオールを用いることによって製造された参照発泡体のものよりも低い押込力たわみ損失（Ｉｎｄｅｎｔａｔｉｏｎ  Ｆｏｒｃｅ  Ｄｅｆｌｅｃｔｉｏｎ  ｌｏｓｓ）を有し、該発泡イソシアネートベースのポリマー及び該参照発泡体が、ＡＳＴＭ  Ｄ３５７４に準じて測定された場合、実質上、同じ密度及び押込力たわみを有する、請求項１記載のイソシアネートベースのポリマー。
【請求項４９】
前記発泡イソシアネートベースのポリマーが、ＡＳＴＭ  Ｄ３５７４に準じて測定された場合、反応混合物において誘導体化された高度分岐ポリサッカリドの代わりにコポリマーポリオールを用いることによって製造された参照発泡体のものよりも低い厚み損失（ｔｈｉｃｋｎｅｓｓ  ｌｏｓｓ）を有し、該発泡イソシアネートベースのポリマー及び該参照発泡体が、ＡＳＴＭ  Ｄ３５７４に準じて測定された場合、実質上、同じ密度及び押込力たわみを有する、請求項１記載のイソシアネートベースのポリマー。
【請求項５０】
前記イソシアネートが、２，４−トルエンジイソシアネート、２，６−トルエンジイソシアネート及びメチレンジフェニルジイソシアネート並びにその組合せから選ばれ、前記活性水素含有化合物が酸化ポリプロピレン含有ポリエーテルポリオールであり、前記発泡剤が水であり、及び前記誘導体化されたポリサッカリドは、該ポリサッカリドを非誘導体化ポリサッカリドと相溶性でないポリエーテルポリオールと相溶性にさせる疎水性を与えるために炭素原子数８ないし１２の脂肪酸で誘導体化された、少なくとも１５の活性水素官能価を有するポリデキストロースである、請求項１記載のイソシアネートベースのポリマ
ー。
【請求項５１】
活性水素含有化合物と平均１０ないし１００個のグルコース残基を有する不規則に結合したグルコピラノース単位の高度分岐ポリサッカリドとの混合物を含む発泡イソシアネートベースのポリマーの製造のためのミックスであって、
該ポリサッカリドが少なくとも１５の活性水素官能価を有し、及び該ポリサッカリドを非誘導体化ポリサッカリドと相溶性でないポリエーテルポリオールと相溶性にさせる疎水性を与えるために誘導体化されているところのミックス。
【請求項５２】
前記ミックスが１ないし５０質量％の前記誘導体化されたポリサッカリドを含む、請求項５１記載のミックス。
【請求項５３】
前記ミックスが５ないし２０質量％の前記誘導体化されたポリサッカリドを含む、請求項５２記載のミックス。
【請求項５４】
前記ミックスが１０ないし１５質量％の前記誘導体化されたポリサッカリドを含む、請求項５２記載のミックス。
【請求項５５】
前記誘導体化された高度分岐ポリサッカリドが１５ないし７０の活性水素官能価を有する、請求項５１記載のミックス。
【請求項５６】
前記誘導体化された高度分岐ポリサッカリドが、１４未満の溶解度パラメーターを有する請求項１記載のミックス。
【請求項５７】
前記誘導体化されたポリサッカリドの疎水性が、該ポリサッカリドと非誘導体化ポリサッカリドと相溶性でないポリエーテルポリオールとの混合物（該相溶性を示す混合物は少なくとも５％（質量／質量）の前記誘導体化されたポリサッカリドを含む。）が２３℃で均一な液体を形成するために十分なものである請求項５１記載のミックス。
【請求項５８】
５ないし５０％の前記誘導体化されたポリサッカリドを含む前記相溶性を示す混合物が２３℃で均一な液体を形成する、請求項５７記載のミックス。
【請求項５９】
前記ポリサッカリドが、脂肪族及び芳香族炭素原子並びにその組み合せから選ばれる６ないし２０個の炭素原子を含む有機化合物との化学反応によって誘導体化されている請求項５１記載のミックス。
【請求項６０】
前記有機化合物が、炭素原子数６ないし１２のカルボン酸及び炭素原子数６ないし１２の有機アルコールから選ばれる請求項５９記載のミックス。
【請求項６１】
前記カルボン酸が、脂肪酸又はその反応性誘導体から選ばれる請求項６０記載のミックス。
【請求項６２】
脂肪酸残基の質量が、前記誘導体化された高度分岐ポリサッカリドの質量に基づき５ないし５０％である請求項６１記載のミックス。
【請求項６３】
脂肪酸残基の質量が、前記誘導体化された高度分岐ポリサッカリドの質量に基づき１５ないし４０％である請求項６２記載のミックス。
【請求項６４】
前記非誘導体化ポリサッカリドと相溶性でないポリエーテルポリオールが、少なくとも５０％の酸化ポリプロピレンを含む、請求項５１記載のミックス。
【請求項６５】
前記非誘導体化ポリサッカリドと相溶性でないポリエーテルポリオールが、約２００ないし約１２，０００の範囲の分子量を有する請求項５１記載のミックス。
【請求項６６】
前記非誘導体化ポリサッカリドと相溶性でないポリエーテルポリオールが、約２，０００ないし約７，０００の範囲の分子量を有する請求項６５記載のミックス。
【請求項６７】
前記非誘導体化ポリサッカリドと相溶性でないポリエーテルポリオールが、最大６０ｍｇＫＯＨ／ｇのヒドロキシ価を有する請求項５１記載のミックス。
【請求項６８】
前記非誘導体化ポリサッカリドと相溶性でないポリエーテルポリオールが、１５ないし５５ｍｇＫＯＨ／ｇのヒドロキシ価を有する請求項５１記載のミックス。
【請求項６９】
前記活性水素含有化合物が、ポリオール、ポリアミン、ポリアミド、ポリイミン及びポリオールアミンからなる群から選ばれる、請求項５１記載のミックス。
【請求項７０】
前記活性水素含有化合物がポリオールを含む、請求項６９記載のミックス。
【請求項７１】
前記ポリオールがポリエーテルポリオールである、請求項７０記載のミックス。
【請求項７２】
前記ポリエーテルポリオールが酸化ポリプロピレンを含有する、請求項７１記載のミックス。
【請求項７３】
前記ポリエーテルポリオールが少なくとも２の官能価を有する、請求項７１記載のミックス。
【請求項７４】
前記ポリエーテルポリオールが、約２００ないし約１２，０００の範囲の分子量を有する、請求項７１記載のミックス。
【請求項７５】
前記ポリエーテルポリオールが、約２，０００ないし約７，０００の範囲の分子量を有する、請求項７４記載のミックス。
【請求項７６】
前記反応混合物のポリエーテルポリオールが、前記相溶性を示す混合物のポリエーテルポリオールと同一である、請求項５１記載のミックス。
【請求項７７】
前記反応混合物のポリエーテルポリオールが、前記相溶性を示す混合物のポリエーテルポリオールと異なる、請求項５１記載のミックス。
【請求項７８】
前記ミックスが、さらに水、非水発泡剤、液体二酸化炭素及びその組み合せからからなる群から選択される少なくとも１種の発泡剤を含む、請求項５１記載のミックス。
【請求項７９】
前記非水発泡剤が低沸点有機液体である、請求項７８記載のミックス。
【請求項８０】
前記発泡剤が水を含む、請求項５１記載のミックス。
【請求項８１】
前記ミックスが、さらに少なくとも１種の触媒及び少なくとも１種の界面活性剤を含む、請求項５１記載のミックス。
【請求項８２】
前記触媒が、第三級アミン及び金属塩又はその混合物からなる群から選択される、請求項８１記載のミックス。
【請求項８３】
前記界面活性剤がシリコーン界面活性剤からなる群から選択される、請求項８１記載のミックス。
【請求項８４】
前記反応混合物がさらに架橋剤及び添加剤を含む、請求項５１記載のミックス。
【請求項８５】
前記活性水素含有化合物と前記高度分岐ポリサッカリドとの混合物を含み、ここで前記誘導体化されたポリサッカリドが、柔軟性のあるイソシアネートベースのポリマーに負荷ビルディングを与えるために十分な量で加えられる、請求項５１記載のミックス。
【請求項８６】
前記発泡イソシアネートベースのポリマーが、ＡＳＴＭ  Ｄ３５７４に準じて測定された場合、反応混合物において誘導体化された高度分岐ポリサッカリドの代わりにコポリマーポリオールを用いることによって製造された参照発泡体のものよりも低い押込力たわみ損失（Ｉｎｄｅｎｔａｔｉｏｎ  Ｆｏｒｃｅ  Ｄｅｆｌｅｃｔｉｏｎ  ｌｏｓｓ）を有し、該発泡イソシアネートベースのポリマー及び該参照発泡体が、ＡＳＴＭ  Ｄ３５７４に準じて測定された場合、実質上、同じ密度及び押込力たわみを有する、請求項５１記載のミックス。
【請求項８７】
前記発泡イソシアネートベースのポリマーが、ＡＳＴＭ  Ｄ３５７４に準じて測定された場合、反応混合物において誘導体化された高度分岐ポリサッカリドの代わりにコポリマーポリオールを用いることによって製造された参照発泡体のものよりも低い厚み損失を有し、該発泡イソシアネートベースのポリマー及び該参照発泡体が、ＡＳＴＭ  Ｄ３５７４に準じて測定された場合、実質上、同じ密度及び押込力たわみを有する、請求項５１記載のミックス。
【請求項８８】
前記活性水素含有化合物が酸化ポリプロピレン含有ポリエーテルポリオールであり、及び前記誘導体化されたポリサッカリドは、該ポリサッカリドを非誘導体化ポリサッカリドと相溶性でないポリエーテルポリオールと相溶性にさせる疎水性を与えるために炭素原子数８ないし１２の脂肪酸で誘導体化された、少なくとも１５の活性水素官能価を有するポリデキストロースである、請求項５１記載のミックス。
【請求項８９】
発泡イソシアネートベースのポリマーの製造方法であって、反応混合物を形成するために、イソシアネート、活性水素含有化合物、発泡剤及び、平均１０ないし１００個のグルコース残基及び少なくとも１５の活性水素官能価を有する不規則に結合したグルコピラノース単位の高度分岐ポリサッカリドを接触させる工程；及び発泡イソシアネートベースのポリマーを製造するために前記反応混合物を発泡させる工程を含み、前記ポリサッカリドは、該ポリサッカリドを非誘導体化ポリサッカリドと相溶性でないポリエーテルポリオールと相溶性にさせる疎水性を与えるために誘導体化されているところの発泡イソシアネートベースのポリマーの製造方法。
【請求項９０】
前記誘導体化された高度分岐ポリサッカリドが１５ないし７０の活性水素官能価を有する、請求項８９記載の方法。
【請求項９１】
前記誘導体化された高度分岐ポリサッカリドが１４未満の溶解度パラメーターを有する、請求項８９記載の方法。
【請求項９２】
前記誘導体化されたポリサッカリドの疎水性が、該ポリサッカリドと、非誘導体化ポリサッカリドと相溶性でないポリエーテルポリオールとの混合物（該相溶性を示す混合物は少なくとも５％（質量／質量）の前記誘導体化されたポリサッカリドを含む。）が２３℃で均一な液体を形成するために十分なものである、請求項８９記載の方法。
【請求項９３】
５ないし５０％の誘導体化されたポリサッカリドを含む前記相溶性示す混合物が２３℃で均一な液体を形成する、請求項９２記載の方法。
【請求項９４】
前記ポリサッカリドが、脂肪族及び芳香族炭素原子並びにその組み合せから選ばれる６ないし２０個の炭素原子を含む有機化合物との化学反応によって誘導体化されている、請求項８９記載の方法。
【請求項９５】
前記有機化合物が、炭素原子数６ないし１２のカルボン酸及び炭素原子数６ないし１２の有機アルコールから選ばれる、請求項９４記載の方法。
【請求項９６】
前記カルボン酸が脂肪酸又はその反応性誘導体から選ばれる、請求項９５記載の方法。
【請求項９７】
脂肪酸残基の質量が前記誘導体化された高度分岐ポリサッカリドの質量に基づき５ないし５０％である、請求項９６記載の方法。
【請求項９８】
脂肪酸残基の質量が前記誘導体化された高度分岐ポリサッカリドの質量に基づき１５ないし４０％である、請求項９７記載の方法。
【請求項９９】
前記非誘導体化ポリサッカリドと相溶性でないポリエーテルポリオールが、少なくとも５０％の酸化ポリプロピレンを含む、請求項８９記載の方法。
【請求項１００】
前記非誘導体化ポリサッカリドと相溶性でないポリエーテルポリオールが、２００ないし１２，０００の範囲で分子量を有する、請求項８９記載の方法。
【請求項１０１】
前記非誘導体化ポリサッカリドと相溶性でないポリエーテルポリオールが、２，０００ないし７，０００の範囲で分子量を有する、請求項１００記載の方法。
【請求項１０２】
前記非誘導体化ポリサッカリドと相溶性でないポリエーテルポリオールが、最大６０ｍｇＫＯＨ／ｇのヒドロキシ価を有する、請求項８９記載の方法。
【請求項１０３】
前記非誘導体化ポリサッカリドと相溶性でないポリエーテルポリオールが、１５ないし５５ｍｇＫＯＨ／ｇのヒドロキシ価を有する、請求項１０２記載の方法。
【請求項１０４】
前記活性水素含有化合物が、ポリオール、ポリアミン、ポリアミド、ポリイミン及びポリオールアミンを含む群から選ばれる、請求項８９記載の方法。
【請求項１０５】
前記活性水素含有化合物がポリオールを含む、請求項１０４記載の方法。
【請求項１０６】
前記ポリオールがポリエーテルポリオールである、請求項１０５記載の方法。
【請求項１０７】
前記ポリエーテルポリオールが酸化ポリプロピレンを含有する、請求項１０６記載の方法。
【請求項１０８】
前記ポリエーテルポリオールが少なくとも２の官能価を有する、請求項１０６記載の方法。
【請求項１０９】
前記ポリエーテルポリオールが、約２００ないし約１２，０００の範囲の分子量を有する、請求項１０６記載の方法。
【請求項１１０】
前記ポリエーテルポリオールが、約２，０００ないし約７，０００の範囲の分子量を有する、請求項１０９記載の方法。
【請求項１１１】
前記反応混合物の前記ポリエーテルポリオールが、前記相溶性を示す混合物のポリエーテルポリオールと同一である、請求項１０６記載の方法。
【請求項１１２】
前記反応混合物の前記ポリエーテルポリオールが、前記相溶性を示す混合物のポリエーテルポリオールと異なる、請求項１０６記載の方法。
【請求項１１３】
前記イソシアネートベースのポリマーが柔軟性のあるポリウレタン発泡体を形成するために発泡される、請求項８９記載の方法。
【請求項１１４】
前記イソシアネートのイソシアネート基と前記ポリオールのヒドロキシル基の比が、約１．２：１ないし１：１．２である、請求項８９記載の方法。
【請求項１１５】
前記イソシアネートのイソシアネート基と前記ポリオールのヒドロキシル基の比が、約１．１：１ないし１：１．１である、請求項１１４記載の方法。
【請求項１１６】
前記イソシアネートが、一般式：Ｑ（ＮＣＯ）i（式中、ｉは２以上の整数であり、及び
Ｑはｉ価を有する有機基である。）によって表される、請求項８９記載の方法。
【請求項１１７】
前記イソシアネートが、ヘキサメチレンジイソシアネート、１，８−ジイソシアナート−ｐ−メタン、キシリルジイソシアネート、（ＯＣＮＣＨ2ＣＨ2ＣＨ2ＯＣＨ2Ｏ）2、１−
メチル−２，４−ジイソシアナートシクロへキサン、フェニレンジイソシアネート、トリレンジイソシアネート、クロロフェニレンジイソシアネート、４，４’−メチレンジフェニルジイソシアネート、ナフタレン−１，５−ジイソシアネート、トリフェニルメタン−４，４’，４”−トリイソシアネート、イソプロピルベンゼン−アルファ−４−ジイソシアネート及びその混合物を含む群から選択される、請求項１１６記載の方法。
【請求項１１８】
前記イソシアネートがプレポリマーを含む、請求項８９記載の方法。
【請求項１１９】
前記イソシアネートが、１，６−ヘキサメチレンジイソシアネート、１，４−ブチレンジイソシアネート、フルフリリデンジイソシアネート、２，４−トルエンジイソシアネート、２，６−トルエンジイソシアネート、２，４’−メチレンジフェニルジイソシアネート、４，４’−メチレンジフェニルジイソシアネート、４，４’−ジフェニルプロパンジイソシアネート、４，４’−ジフェニル−３，３’−ジメチルメタンジイソシアネート、１，５−ナフタレンジイソシアネート、１−メチル−２，４−ジイソシアネート−５−クロロベンゼン、２，４−ジイソシアナート−ｓ−トリアジン、１−メチル−２，４−ジイソシアナートシクロへキサン、ｐ−フェニレンジイソシアネート、ｍ−フェニレンジイソシアネート、１，４−ナフタレンジイソシアネート、ジアニシジンジイソシアネート、ビトリレンジイソシアネート、１，４−キシリレンジイソシアネート、１，３−キシリレンジイソシアネート、ビス−（４−イソシアナートフェニル）メタン、ビス−（３−メチル−４−イソシアナートフェニル）メタン−、ポリメチレンポリフェニルポリイソシアネート及びその混合物を含む群から選択される、請求項８９記載の方法。
【請求項１２０】
前記イソシアネートが、本質的に（ｉ）２，４’−メチレンジフェニルジイソシアネート、４，４’−メチレンジフェニルジイソシアネート及びその混合物；及び（ｉｉ）（ｉ）と２，４−トルエンジイソシアネート、２，６−トルエンジイソシアネート及びその混合物を含む群から選択されるイソシアネートとの混合物からなる群から選択される、請求項８９記載の方法。
【請求項１２１】
前記イソシアネートがポリマー状メチレンジフェニルジイソシアネートである、請求項８９記載の方法。
【請求項１２２】
前記発泡剤が、水、非水発泡剤、液体二酸化炭素及びその組み合せからなる群から選択される、請求項８９記載の方法。
【請求項１２３】
前記非水発泡剤が低沸点有機液体である、請求項１２２記載の方法。
【請求項１２４】
前記発泡剤が水を含む、請求項８９記載の方法。
【請求項１２５】
前記水が、前記反応混合物において使用される活性水素含有化合物１００部当たり約０．５ないし約４０質量部の量で使用される、請求項１２４記載の方法。
【請求項１２６】
前記水が、前記反応混合物において使用される活性水素含有化合物１００部当たり約１．０ないし約１０質量部の量で使用される、請求項１２５記載の方法。
【請求項１２７】
前記反応混合物が、さらに少なくとも１種の触媒及び少なくとも１種の界面活性剤を含む、請求項８９記載の方法。
【請求項１２８】
前記触媒が、第三級アミン及び金属塩又はその混合物からなる群から選択される、請求項１２７記載の方法。
【請求項１２９】
前記界面活性剤がシリコーン界面活性剤からなる群から選択される、請求項１２７記載の方法。
【請求項１３０】
反応混合物を形成するために、イソシアネート、活性水素含有化合物、発泡剤及び、平均１０ないし１００個のグルコース残基及び少なくとも１５の活性水素官能価を有する不規則に結合したグルコピラノース単位の高度分岐ポリサッカリドを接触させる工程を含み、ここで前記誘導体化された高度分岐ポリサッカリドが前記柔軟性のあるイソシアネートベースのポリマーに負荷ビルディングを与えるために十分な量で加えられる、請求項８９記載の方法。
【請求項１３１】
前記イソシアネートベースのポリマーが、ＡＳＴＭ  Ｄ３５７４に準じて測定された場合、反応混合物において誘導体化された高度分岐ポリサッカリドの代わりにコポリマーポリオールを用いることによって製造された参照発泡体のものよりも低い押込力たわみ損失（Ｉｎｄｅｎｔａｔｉｏｎ  Ｆｏｒｃｅ  Ｄｅｆｌｅｃｔｉｏｎ  ｌｏｓｓ）を有し、該発泡イソシアネートベースのポリマー及び該参照発泡体が、ＡＳＴＭ  Ｄ３５７４に準じて測定された場合、実質上、同じ密度及び押込力たわみを有する、請求項８９記載の方法。
【請求項１３２】
前記発泡イソシアネートベースのポリマーが、ＡＳＴＭ  Ｄ３５７４に準じて測定された場合、反応混合物において誘導体化された高度分岐ポリサッカリドの代わりにコポリマーポリオールを用いることによって製造された参照発泡体のものよりも低い厚み損失（ｔｈｉｃｋｎｅｓｓ  ｌｏｓｓ）を有し、該発泡イソシアネートベースのポリマー及び参照発泡体が、ＡＳＴＭ  Ｄ３５７４に準じて測定された場合、実質上、同じ密度及び押込力たわみを有する、請求項８９記載の方法。
【請求項１３３】
反応混合物を形成するために２，４−トルエンジイソシアネート、２，６−トルエンジイソシアネート及びメチレンジフェニルジイソシアネート並びにその組合せから選ばれるイソシアネート、酸化ポリプロピレン含有ポリエーテルポリオール、発泡剤としての水、及
びポリデキストロースを接触させる工程；及び発泡イソシアネートベースのポリマーを製造するために該反応混合物を発泡させる工程を含み、前記ポリデキストロースは、該ポリデキストロースを非誘導体化ポリサッカリドと相溶性でないポリエーテルポリオールと相溶性にさせる疎水性を与えるために誘導体化されている、請求項８９記載の方法。
【発明の詳細な説明】
【技術分野】
【０００１】
本発明は、イソシアネート、活性水素含有化合物、発泡剤及び、高度分岐ポリサッカリドであって、該ポリサッカリドを非誘導体化ポリサッカリドと相溶性でないポリエーテルポリオールと相溶性にさせる疎水性を与えるために誘導体化された高度分岐ポリサッカリドを含む反応混合物由来の発泡イソシアネートベースのポリマーに関する。さらに、本発明は、イソシアネートベースのポリマーを製造するためのミックス及び方法に関する。
発泡イソシアネートベースのポリマー製造のためのミックスは、誘導体化されたポリサッカリドと活性水素含有化合物との混合物を含む。発泡イソシアネートベースのポリマーを製造するための方法は、反応混合物を形成するためにイソシアネート、活性水素含有化合物、高度分岐ポリサッカリド及び発泡剤を接触させる工程、及び発泡イソシアネートベースのポリマーを製造するために該反応混合物を発泡する工程を含む。前記ミックス及び前記方法のポリサッカリドは、該ポリサッカリドを非誘導体化ポリサッカリドと相溶性でないポリエーテルポリオールと相溶性にさせる疎水性を与えるために誘導体化される。本発明の誘導体化された高度分岐ポリサッカリドは、少なくとも１５の活性水素官能価を有し、また平均１０ないし１００個のグルコース残基を有する不規則に結合したグルコピラノース単位を含む。
【背景技術】
【０００２】
本発明の背景
イソシアネートベースのポリマーは、当技術分野で既知である。一般に、当業者は、イソシアネートベースのポリマーがポリウレタン、ポリウレア、ポリイソシアヌレート及びそれらの混合物であると理解する。
発泡イソシアネートベースのポリマーを製造することも当技術分野では既知である。実際に、他のポリマー系と比較してイソシアネートベースのポリマーの長所の１つは、重合及び発泡がその場で起こり得ることである。これは、ポリマーが形成及び発泡する間にポリマーを成型することを可能にする。
【０００３】
ポリウレタン発泡体を製造するための従来の方法の１つは、“ワンショット（ｏｎｅ−ｓｈｏｔ）”技術として知られている。この技術において、イソシアネート、適するポリオール、触媒、水（反応性“発泡”剤として作用し、また所望により１種以上の物理的発泡剤が追加され得る）及び他の添加剤は、例えば衝突混合（例えば、高圧）を用いて一緒に混合される。一般に、ポリウレアが製造される場合、ポリオールが適するポリアミンと置き換えられる。ポリイソシアヌレートは、イソシアネート成分の環状三量化に由来し得る。ウレタン変性ポリウレア又はポリイソシアヌレートは、当技術分野において既知である。どちらのシナリオにおいても、反応物は適する混合技術を用いて非常に早く密に混合されるだろう。
発泡イソシアネートベースのポリマーを製造するための他の技術は、“プレポリマー”技術として既知である。この技術において、プレポリマーは、反応性基（例えば、イソシアネート部分及び活性水素部分）で停止した液体ポリマーを形成するために不活性雰囲気においてポリオールとイソシアネート（ポリウレタンの場合）を反応することによって製造される。典型的に、プレポリマーは、過剰のイソシアネート基を用いて製造され、それゆえ全ての活性水素基が反応する。発泡ポリマーを製造するために、プレポリマーは、必要に応じ、硬化剤及び他の添加剤の存在下で低分子量ポリオール（ポリウレタンを製造する場合）又はポリアミン（変性ポリウレアを製造する場合）とともに十分に混合される。
【０００４】
使用される技術にかかわらず、反応混合物に充てん材を含むことが当技術分野において
既知である。従来、充てん材は、液体イソシアネート及び液体活性水素含有化合物（すなわち、ポリウレタンの場合ポリオール、ポリウレアの場合ポリアミン等）の片方又は両方に充てん材を取り込むことによって発泡ポリマーに配合される。一般に、充てん材の配合は結果として生じる発泡生成物にいわゆる負荷ビルディング性質（ｌｏａｄ  ｂｕｉｌｄｉｎｇ  ｐｒｏｐｅｒｔｉｅｓ）を与える目的を果たす。
反応混合物において使用される充てん材の性質及び相対量は、発泡ポリマー生成物の望ましい物理的性質、及び混合技術により強いられた制限、系の安定性、及び装置により強いられた制限（例えば、装置の狭い通路、オリフィスなどに合わない充てん材の粒径が原因で）に応じて、ある程度変わり得る。
【０００５】
硬度性質を改善する目的のための発泡製品に固体材を配合する１つの既知の技術は、ポリオール固体分散液、特にポリマーポリオール形態のもの、すなわちグラフトコポリマーポリオールの使用を含む。当技術分野で既知のように、グラフトコポリマーポリオール（コポリマーポリオール）は、他の有機ポリマーを含有するポリオール、好ましくはポリエーテルポリオールである。そのようなグラフトコポリマーポリオールは、有機ポリマーを配合することによって変性されていないポリオールの使用に比べて結果として生じるポリウレタンフォームに硬度を与えるために有用であることが知られている。グラフトコポリマーポリオールには、検討し得る２つの主要なカテゴリーがある：（ｉ）連鎖成長コポリマーポリオール、及び（ｉｉ）ステップ成長コポリマーポリオール。
連鎖成長コポリマーポリオールは、一般にポリオールキャリアにおいて分散するフリーラジカルポリマーを製造するためにポリオールキャリアにおけるモノマーのフリーラジカル重合によって調製される。従来、フリーラジカルポリマーは、アクリロニトリル又はスチレンアクリロニトリル（ＳＡＮ）に基づき得る。ポリオールの固体含有量は、組成物（すなわち、フリーラジカルポリマー及びポリオールキャリア）の総質量に基づき、典型的に約６０質量％まで、通常約１５質量％ないし約４０質量％の範囲内である。一般に、それらの連鎖成長コポリマーポリオールは、約１，０００ないし約８，０００センチポイズの範囲内の粘度を有する。そのような連鎖成長コポリマーポリオールを製造する場合、フリーラジカルポリマーにポリオール鎖のグラフト化を誘発することが知られている。
ステップ成長コポリマーポリオールは、一般に次のように特徴付けられる：（ｉ）ＰＨＤ（ポリハルンシュトッフディスペリオン（Ｐｏｌｙｈａｒｎｓｔｒｏｆｆ  Ｄｉｓｐｅｒｉｏｎ））ポリオール、（ｉｉ）ＰＩＰＡ（ポリイソシアネートポリ添加剤）ポリオール、及び（ｉｉｉ）エポキシ分散ポリオール。ＰＨＤポリオールは、慣用のポリオールにおけるポリウレア粒子の分散液であり、及び一般にポリエーテルポリオールの存在下でジアミン（例えば、ヒドラジン）とジイソシアネート（例えば、トルエンジイソシアネート）との反応によって形成される。ＰＨＤポリオールの固体含有量は、典型的に組成物（すなわち、ポリウレア粒子及びポリオールキャリア）の総質量に基づき、約５０質量％まで、通常約１５質量％ないし約４０質量％の範囲である。一般に、ＰＨＤポリオールは、約２，０００ないし約６，０００センチポイズの範囲で粘度を有する。ＰＩＰＡポリオールは、ＰＨＤポリオールと類似しているが、ポリウレア粒子の代わりにポリウレタン粒子を含有する。ＰＩＰＡ中のポリウレタン粒子は、イソシアネートとアルカノールアミン（例えば、トリエタノールアミン）の反応によってその場で形成される。ＰＩＰＡポリオールの固体含有量は、典型的に組成物（すなわち、ポリウレタン粒子及びポリオールキャリア）の総質量に基づき、約８０質量％まで、通常約１５質量％ないし約７０質量％の範囲である。一般に、ＰＩＰＡポリオールは、約４，０００ないし約５０，０００センチポイズの範囲で粘度を有する。例えば、特許文献１及び特許文献２参照。エポキシ分散ポリオールは、慣用のベースのポリオールにおける硬化エポキシ樹脂の分散液に基づく。エポキシ粒子は、その称するところによれば改善した水素結合特性を有する高弾性率固体である。
有用なグラフトコポリマーポリオールについての更なる情報は、例えば、へリントン及びホックによる“軟質ポリウレタンフォーム”の第２章（１９９７）及びその中の引用文献で見られ得る。
【０００６】
未処理の炭水化物は、直接添加剤として、１）ポリオール成分に対する部分又は完全置換物として、及び２）添加剤又は充てん材として、の２つの方法でイソシアネートベースのポリマーフォームに配合されている。炭水化物は溶液として又は細かい固体として発泡体出発物質に導入され得る。溶液として加える場合、炭水化物上のヒドロキシル基は、イソシアネート成分と反応し得、及びポリウレタンの構造に化学的に組み込まれる。炭水化物の例は、特定のでんぷん、トウモロコシシロップ、セルロース、特許文献３に記載されるようなペクチン、特許文献４、特許文献５、特許文献６、特許文献７に記載されるようなモノサッカリド及びジサッカリド、特許文献８に記載されるようなオリゴサッカリド及び特許文献９に記載されるようなアルファでんぷん（ｐｒｅｇｅｌａｔｉｎｉｚｅｄ  ｓｔａｒｃｈ）を含む。固体分散体として、炭水化物は、重合反応において不活性であり得るが、発泡体に物理的に組み込まれる。その有利な点は、低費用及び燃焼反応で炭水化物を木炭にする能力であり、特許文献１０、特許文献１１、特許文献１２、特許文献１３、特許文献１４に記載されるように発泡体の更なる燃焼及び／又は滴下を防ぎ及び煙形成体を減らす。でんぷん及びセルロースは、この目的のために一般的に使用される。でんぷん及びセルロースは、特許文献１５及び特許文献１６に記載されるように発泡体を構築する前に化学的に変性され得る。
さらにイソシアネートベースの発泡体における樹枝状高分子の使用は、特許文献１７、特許文献１８並びに米国出願の特許文献１９及び特許文献２０に記載される。
【特許文献１】米国特許第４，３７４，２０９号明細書
【特許文献２】米国特許第５，２９２，７７８号明細書
【特許文献３】米国特許第４，５２０，１３９号明細書
【特許文献４】米国特許再発行第３１，７５７号明細書
【特許文献５】米国特許第４，４００，４７５号明細書
【特許文献６】米国特許第４，４０４，２９４号明細書
【特許文献７】米国特許第４，４１７，９９８号明細書
【特許文献８】米国特許第４，４０４，２９５号明細書
【特許文献９】米国特許第４，１９７，３７２号明細書
【特許文献１０】米国特許第３，９５６，２０２号明細書
【特許文献１１】米国特許第４，２３７，１８２号明細書
【特許文献１２】米国特許第４，４５８，０３４号明細書
【特許文献１３】米国特許第４，５２０，１３９号明細書
【特許文献１４】米国特許第４，６５４，３７５号明細書
【特許文献１５】米国特許第３，９５６，２０２号明細書
【特許文献１６】米国特許第４，４５８，０３４号明細書
【特許文献１７】米国特許第５，４１８，３０１号明細書
【特許文献１８】国際公開第０２／１０１８９号パンフレット
【特許文献１９】米国特許出願公開第２００３／０２３６３１５号明細書
【特許文献２０】米国特許出願公開第２００３／０２３６３１６号明細書
【発明の開示】
【発明が解決しようとする課題】
【０００７】
当技術分野における進歩にもかかわらず、新規な負荷ビルディング（ｌｏａｄ  ｂｕｉｌｄｉｎｇ）技術の発展に対し引き続き必要性が存在する。特に、以上で論じた先行技術の取り組み多くは、市販のサイズの設備において活用するには複雑であり得る相対的に高価な物質（例えば、上述のグラフトコポリマーポリオール）の使用を含む。このように、従来の負荷ビルディング技術に代わる方法としてポリウレタンフォームに都合よく適用し得る負荷ビルディング技術を有することが望ましいだろう。負荷ビルディング技術が相対的に安価であり、及び／又はポリウレタンフォームの他の性質を改善し、及び／又は大きな困難なく既存の製造スキームに組み込まれ得るならば、さらに望ましいだろう。
注目すべきは、本文で記載された生成物及び方法について、本文で引用される全ての文献（“本明細書中の引用文献”）並びに本明細書中の引用文献の各々に引用された文献又は参考文献、及び全ての製造業者の文献、仕様書、取扱説明書、製品データシート、材料データシートなどが、参照することによってここに明確に組み込まれることである。
【課題を解決するための手段】
【０００８】
本発明の概要
本発明は、イソシアネート、活性水素含有化合物、発泡剤及び高度分岐ポリサッカリドを含む反応混合物由来の発泡イソシアネートベースのポリマーに関する。高度分岐ポリサッカリドは、該ポリサッカリドを非誘導体化ポリサッカリドと相溶性でないポリエーテルポリオールと相溶性にさせる疎水性を与えるために誘導体化される。ポリサッカリドは、平均１０ないし１００個のグルコース残基を有する、不規則に結合したグルコピラノース単位を含み、及び誘導体化ポリサッカリドは１５以上の活性水素官能価を有する。
本発明は、発泡イソシアネートベースのポリマーの製造のためのミックスにも関する。ミックスは、ポリエーテルポリオール及び平均１０ないし１００個のグルコース残基を有する不規則に結合したグルコピラノース単位の高度分岐ポリサッカリドを含み、ここで前記ポリサッカリドは少なくとも１５の活性水素官能価を有する。ポリサッカリドは、該ポリサッカリドを非誘導体化ポリサッカリドと相溶性でないポリエーテルポリオールと相溶性にさせる疎水性を与えるために誘導体化される。
発泡イソシアネートベースのポリマーを製造する方法もまた提供される。該方法は、反応混合物を形成するために、イソシアネート、活性水素含有化合物、発泡剤及び、平均１０ないし１００個のグルコース残基及び少なくとも１５の活性水素官能価を有する不規則に結合したグルコピラノース単位の高度分岐ポリサッカリドを接触させる工程を含む。反応混合物は、発泡イソシアネートベースのポリマーを製造するために発泡される。ポリサッカリドは、該ポリサッカリドを非誘導体化ポリサッカリドと相溶性でないポリエーテルポリオールと相溶性にさせる疎水性を与えるために誘導体化される。
【発明を実施するための最良の形態】
【０００９】
本発明の詳細な説明
本発明者等は、驚くべきことにイソシアネートベースの発泡体における負荷ビルディング性質を与えるために誘導体化された高度分岐ポリサッカリドのサブグループが特に有利であることを見出した。
誘導体化された高度分岐ポリサッカリドは、それらの疎水性特性、及びそれによるポリエーテルポリオールとの相溶性を強めるために適切に変性される。誘導体化された高度分岐ポリサッカリドのサブグループは、イソシアネートベースのポリマー発泡体において負荷ビルディング特性を与えるために従来使用されるコポリマーポリオールに部分的に又は完全に置き換わる。誘導体化された高度分岐ポリサッカリドは同日に、同じ発明者の名で出願され、及び名称“誘導体化された高度分岐ポリサッカリド及びそのポリウレタン製造のためのミックス”を有する米国特許第６０／６１９，１０９において詳細に記載され、その内容は参照することによりここに組み込まれる。
従って、本発明は、ポリウレタンフォームに配合される一群の誘導体化された高度分岐ポリサッカリドの使用を開示する。誘導体化された高度分岐ポリサッカリドは、イソシアネートベースのポリマーの発泡体母材に重要な負荷ビルディング特性を与え、またイソシアネートベースのポリマー発泡体に、ポリウレタン配合物における都合の良い負荷ビルディング特性のような負荷ビルディング特性を与えるために使用される現在の相対的に高い化学系を完全に置き換えるために、この目的で使用され得る。
本発明の誘導体化された高度分岐ポリサッカリドの特徴は、少なくとも５質量％の誘導体化されたポリサッカリドが、２３℃で安定な、すなわち均一な液体を形成するために６０以下のヒドロキシル価を有するポリエーテルポリオールと混合され得る。
【００１０】
他に指示されない限り、本明細書及び特許請求の範囲において使用される用語は下記の意味を有するものとする；
用語“高度分岐”は、本発明のポリサッカリドを記載するために使用される場合、少なくともいくつかの二重又は三重に分岐した単位を有するポリサッカリドを言及する。３つの結合を有するグルコピラノース単位は２重に分岐した単位であり、及び４つの結合を有する単位は３重に分岐した単位である。ポリサッカリドの連鎖分析において２重及び／又は３重分岐の面積（％）は、好ましくは０．５ないし１０％、より好ましくは１ないし７％及び最も好ましくは２ないし５％である。そのような高度分岐ポリサッカリドの具体例は、ポリデキストロース及びピロコンバージョン（ｐｙｒｏｃｏｎｖｅｒｓｉｏｎ）として知られている熱処理方法においてでんぷんから生成されるポリサッカリドを含む。
誘導体化された高度分岐ポリサッカリド及びその誘導体の用語“官能価”は、平均グルコース残基数によって決まり、及び１分子当たりの活性ヒドロキシル基数を言及する。“官能価”のために、ポリサッカリド分子は、低モノマーポリサッカリドとして定義される。通常、厳密に言うと、官能価は配合物のポリオール側における分子上のイソシアネート活性水素の数を言及する。
【００１１】
ここで用いられる用語“ポリデキストロース”は、高度分岐ポリサッカリドの１つの例を言及する。それは、グルコース、マルトース、グルコースのオリゴマー又はでんぷんの加水分解物から調製されるグルコースのポリマー生成物を含み、それらは酸、例えばルイス酸、モノカルボン酸、ジカルボン酸及びポリカルボン酸を含む無機又は有機酸の存在下、重縮合反応における熱処理によって重合され、例えば下記の米国特許に記載される方法によって調製した生成物などであるが、それらに限らない：米国特許第２，４３６，９６７号明細書、米国特許第２，７１９，１７９号明細書、米国特許第４，９６５，３５４号明細書、米国特許３，７６６，１６５号明細書、米国特許５，０５１，５００号明細書、米国特許５，４２４，４１８号明細書、米国特許第５，３７８，４９１号明細書、米国特許５，６４５，６４７号明細書、米国特許第５，７７３，６０４号明細書又は米国特許第６，４７５，５５２号明細書、それら全ての内容は参照することによりここに組み込まれる。
用語ポリデキストロースは、米国特許第３，７６６，１６５号明細書に記載される反応におけるような、糖アルコール、例えばポリオールの存在下、上述のグルコース、マルトース、グルコースのオリゴマー又はでんぷん加水分解物の重縮合によって調製されるグルコースのポリマー生成物も含む。さらに、用語ポリデキストロースは、下記のありとあらゆるものを含むがそれらに限定されない先行技術において記載される技術によって精製されるグルコースポリマーを含む。（ａ）その内容が参照することによりここに組み込まれる米国特許第５，６６７，５９３号明細書及び米国特許第５，６４５，６４７号明細書において記載されるような、それらに関連するいずれかの塩の、該塩への塩基添加によるか、又はポリデキストロースの濃縮水性溶液を吸着樹脂、弱塩基性イオン交換樹脂、ＩＩ型強塩基性イオン交換樹脂、塩基性イオン交換樹脂を含む混床樹脂、又はカチオン交換樹脂に通すことによる中和；又は（ｂ）ポリデキストロースを活性炭素又は木炭と接触させることによる、スラリー化することによるもしくは溶液を固体吸着剤の吸着床に通すことによる、又は塩化ナトリウム、過酸化水素などで漂白することによる脱色；（ｃ）ＵＦ、ＲＯ（逆浸透）、サイズ排除などのような分子ふるい分け方法；（ｄ）又は酵素的に処理されたポリデキストロース又は（ｅ）当技術分野において知られているその他の認められた技術。当技術分野において使用される精製方法のうち、下記が特に記載される：漂白、例えば米国特許第４，６２２，２３３号明細書において記載されるような過酸化水素を用いたもの；米国特許第４，９５６，４５８号明細書において記載されるような膜技術；イオン交換、例えば米国特許第５，６４５，６４７号明細書において記載されるようなクエン酸の除去又は米国特許第５，０９１，０１５号明細書において記載されるような色／苦味の除去；国際公開第９２／１２１７９号パンフレットに記載されるような強カチオン交換体でのクロマトグラフィ分離；米国特許第５，６０１，８６３号明細書、米国特許第５，
５７３，７９４号明細書において記載されるようなイオン交換との、又は米国特許第５，４２４，４１８号明細書において記載されるようなイオン交換とクロマトグラフィ分離との組み合せでの水素化；又は米国特許４，９４８，５９６号明細書、欧州特許第２８９４６１号明細書において記載されるような溶媒抽出、前記特許の内容は参照することにより組み込まれる。
さらに、用語ポリデキストロースは、ここで使用されるような、当業者に知られている技術によって調製される水素化又は還元ポリグルコース生成物を含む水素化ポリデキストロースを含む。いくつかの技術は、米国特許第５，６０１，８６３号明細書、米国特許第５，６２０，８７１号明細書及び米国特許第５，４２４，４１８号明細書において記載され、それらの内容は参照することにより組み込まれる。用語ポリデキストロースは、従来既知の物質であり、及び例えば参照することにより組み込まれる米国特許第５，４２４，４１８号明細書及び米国特許第４，９４８，５９６号明細書に記載される方法によって製造され得る分画ポリデキストロースもまた包含する。
ポリデキストロースは、ダニスコスィートナーズ、ステイリー及びシンドンバンのような会社から商業上入手可能である。精製形態のポリデキストロースは、リテッセ（登録商標：Ｌｉｔｅｓｓｅ）又はリテッセＩＩ（登録商標：Ｌｉｔｅｓｓｅ）の名の下でダニスコスィートナーズによって、及びスタリテ（Ｓｔａｌｉｔｅ）ＩＩＩの名の下でステイリーによって市販される。還元された、すなわち、水素化形態のリテッセ（登録商標：Ｌｉｔｅｓｓｅ）は、リテッセ（登録商標：Ｌｉｔｅｓｓｅ）ウルトラと呼ばれている。リテッセ（登録商標：Ｌｉｔｅｓｓｅ）ポリデキストロース製品の仕様書はダニスコスィートナーズから入手可能である。
【００１２】
更なる高度分岐ポリサッカリドは、でんぷんからのピロコンバージョンによって誘導される。でんぷんは、α−（１，６）結合を用いたいくつかの分岐とともにα−（１，４）結合によって結合するグルコース分子から作られる。分岐度は、でんぷんの供給源に左右される。ポリサッカリドは、ピロコンバージョンとして知られる熱処理方法においてでんぷんから製造される。ピロデキストリンは、でんぷん単独を使用するか又は微量の酸触媒を用いて乾燥ばい焼方法において得られるでんぷん加水分解生成物である。この反応において形成される最初の生成物は可溶性でんぷんであり、該でんぷんは次に加水分解してさらにデキストリンを形成する。最終生成物の分子量は、加熱温度及び継続時間次第である。トランスグルコシド化は、デキストリン化プロセスにおいて起こり得、該プロセスにおいてはα−（１，４）グルコシド結合の破壊のすぐに後に結果として生じた断片と隣接したヒドロキシル基との化合が続き、新しい結合及び枝分かれした構造を生成する。このように、グルコシド結合部の一部は争奪される。商業上入手可能なピロコンバージョンされたでんぷんは、ファイバーソル−２（登録商標：Ｆｉｂｅｒｓｏｌ−２）と呼ばれ、及びマツタニ  アメリカ社から入手可能である。
【００１３】
本明細書を通して使用したように、用語“相溶性”は、誘導体化した高度分岐ポリサッカリドの溶解特性に関連して使用する場合、誘導体化した高度分岐ポリサッカリドとポリエーテルポリオールの混合によって形成される液体が沈殿を生じず、ひいては均一及び安定であること意味することを目的とする。さらに形成された液体は、混合物製造後、少なくとも２時間、好ましくは少なくとも３０日間、より好ましくは何ヶ月間も十分に一定の光透過率（１つの極値で透明及び他の極値で不透明）を有する。異なる態様において、安定した液体は、長い間そのままであろう透明で、均質な液体（例えば、溶液）の形態にあるか、又は長い間そのままであろう、すなわちポリサッカリドが長い間沈殿しないポリオールにおいて誘導体化した高度分岐ポリサッカリドのエマルション形態にあるだろう。極性は、更に溶解度パラメーター（δ）として知られる用語によって示され得、非常に極性のある水の値が２３．４であり、及び溶解度パラメーターが７．４であるメチルｔ−ブチルエーテルのような非常に非極性な溶媒に近づくにつれ減少する。溶媒と同じような溶解度パラメーターを有するポリマーは、その中において溶解する。溶解度パラメーターにお
いて劇的な違いを有する成分、例えば水と油は溶解しないだろう。
用語“相溶性を示す混合物”は、２３℃で均一な液体を形成する誘導体化された高度分岐ポリサッカリドとポリエーテルポリオールの混合物を言及する。非誘導体化ポリサッカリドはポリエーテルポリオールと相溶性でなく、すなわち、同一条件において均一な液体混合物を形成しないが、誘導体化された高度分岐ポリサッカリドの疎水性は、均一な液体混合物を与えるために十分である。
【００１４】
本明細書を通して使われるように用語“負荷効率”は、イソシアネートベース発泡体母材において堅さを生み出すための誘導体化された高度分岐ポリサッカリドの能力を示す。該効率は、樹脂ブレンドにおける誘導体化された高度分岐ポリサッカリド１％あたりの発泡体硬度増加のニュートン数として定義される。典型的に発泡体の堅さは、ＡＳＴＭ  Ｄ３５７４に準じて測定される５０％たわみでの押込み力たわみ（Ｉｎｄｅｎｔａｔｉｏｎ
Ｆｏｒｃｅ  Ｄｅｆｌｅｃｔｉｏｎ）又は５０％たわみで圧縮負荷たわみ（Ｃｏｍｐｒｅｓｓｉｖｅ  Ｌｏａｄ  Ｄｅｆｌｅｃｔｉｏｎ）を使用して記載される。ＩＦＤ数は、その元の厚さの特定のパーセンテージ分発泡体試料を押込むために要求される力のポンドを示す。ＣＬＤ値は、毎平方インチ当たりのポンドで与えられる。試料を圧縮するために必要とされるポンドにおける力は記録され、及びその結果は該力を試料の表面積で割ることによりｐｓｉで報告される。
用語“指標”は、イソシアネートのイソシアネート基とポリオール組成物のヒドロキシル基の割合[ＮＣＯ／ＯＨ]を言及する。
【００１５】
用語“イソシアネートベースのポリマー”は、とりわけ、ポリウレタン、ポリウレア及びポリイソシアネートを意味することを意図している。
本発明の発泡イソシアネートベースのポリマーは、平均１０ないし１００個のグルコース残基を有する不規則に結合したグルコピラノース単位の誘導体化された高度分岐ポリサッカリドを含む。さらに、使用されるポリサッカリドは、少なくとも１５、好ましくは１５ないし７０、より好ましくは２０ないし６０、最も好ましくは３０ないし５０の活性水素官能価を有する。ポリサッカリドは、該ポリサッカリドを非誘導体化ポリサッカリドと相溶性でないポリエーテルポリオールと相溶性にさせる疎水性を与えるために誘導体化される。ポリサッカリドのグルコシド結合は、アルファ又はベータであり得、及び可能な組み合せ、１，２ないし１，６；２，１ないし２，６等のいずれかからもなり得る。
【００１６】
さらに本発明は、ポリエーテルポリオールと平均１０ないし１００個のグルコース残基を有する不規則に結合したグルコピラノース単位の高度分岐ポリサッカリドとの混合物を含むイソシアネートベースのポリマー製造のためのミックスに関する。ポリサッカリドは、少なくとも１５の活性水素官能価を有し、及び該ポリサッカリドに非誘導体化ポリサッカリドと相溶性でないポリエーテルポリオールと相溶性にさせる疎水性を与えるために誘導体化される。ミックスは、さらに発泡剤、少なくとも１種の触媒及び少なくとも１種の界面活性剤を含み得る。
【００１７】
好ましい態様において、ミックスは、１ないし５０質量％、より好ましくは５ないし２０質量％、最も好ましくは１０ないし１５質量％の誘導体化されたポリサッカリドを含む。
適するミックスは、１種以上のポリエーテルポリオール、コポリマーポリオール、発泡剤、触媒、界面活性剤及び添加剤、例えば顔料又は充てん材、又は難燃性、さらなる耐久性等のような望ましい性質を得るために必要な成分を含み得る。例えば、ポリオール１００当りの部で記される下記の構成成分がミックスに加えられ得る：水（１ないし３０）、触媒（１ないし１０）、界面活性剤（１ないし２５）、架橋剤（０ないし３０）及び必要に応じて補助発泡剤（０ないし１００）。
【００１８】
さらに発泡イソシアネートベースのポリマーを製造するための方法が提供される。該方法は、反応混合物を形成するためにイソシアネート、活性水素含有化合物、発泡剤及び高度分岐ポリサッカリドを接触させる工程、及び発泡イソシアネートベースのポリマーを製造するために該反応混合物を発泡させる工程を含む。高度分岐ポリサッカリドは、不規則に結合したグルコピラノース単位、平均１０ないし１００個のグルコース残基及び少なくとも１５の活性水素官能価を有する。さらにポリサッカリドは、該ポリサッカリドを非誘導体化ポリサッカリドと相溶性でないポリエーテルポリオールと相溶性にさせる疎水性を与えるために誘導体化される。
【００１９】
好ましい態様において、本発明の誘導体化された高度分岐ポリサッカリドは、高弾性（ＨＲ）成形柔軟性ポリウレタン発泡体用途においてコポリマーポリオールの部分的又は全てに代わるものとして使用される。高弾性発泡体は、例えば家庭用品及び自動車における緩衝材料として使用される。本発明の誘導体化された高度分岐ポリサッカリド又はミックスは、カーペットの下敷き及び梱包発泡体用途においてコポリマーポリオールの部分的又は全てに代わるものとしても使用される。
好ましくは、イソシアネートベースのポリマーは、ポリウレタン、ポリウレア、ポリイソシアヌレート、尿素変性ポリウレタン、ウレタン変性ポリウレア、ウレタン変性ポリイソシアヌレート及び尿素変性ポリイソシアヌレートからなる群から選ばれる。当技術分野で知られるように、用語“変性”は、ポリウレタン、ポリウレア又はポリイソシアヌレートとともに使用される場合、ポリマー主鎖を形成する結合の５０％までが置換されていることを意味する。イソシアネートベースのポリマーは、イソシアネート反応性水素を含有するミックスと、簡単に入手可能なイソシアネート芳香族化合物の類から選ばれるイソシアネートの間の反応によって形成され得る。
【００２０】
本発明の高度分岐ポリサッカリドの疎水特性を強めるための多くの方法がある。例えば、オクテニルスクシニル化は、米国特許４，０３５，２３５号明細書；米国特許５，６７２，６９９号明細書；又は米国特許第６，０３７，４６６号明細書に記載されるように行われ得る。しかしながら、好ましいやり方は、好ましくは６ないし１２個の炭素原子を有する脂肪酸とのエステル化である。でんぷんのような類似の構造をエステル化する方法は、米国特許第２，４６１，１３９号明細書；米国特許第４，７２０，５４４号明細書；米国特許第５，３６０，８４５号明細書；米国特許第６，４５５，５１２号明細書及び米国特許第６，４９５，６７９号明細書に記載される。他のポリサッカリドをエステル化するための方法は、米国特許第４，５１７，３６０号明細書；米国特許４，５１８，７７２号明細書；米国特許第５，５８９，５７７号明細書；米国特許第５，８４０，８８３号明細書；米国特許第５，９７７，３４８号明細書及び米国特許第６，７０６，８７７号明細書に記載される。
【００２１】
先行技術に記載されるいくつかの異なる合成手段がある。溶媒ででんぷんを変性することは、米国特許第５，５８９，５７７号明細書、米国特許５，６８１，９４８号明細書、米国特許第５，８４０，８８３号明細書及び米国特許第６，４９５，６７９号明細書に記載される。反応が溶媒を必要とせず、及び溶融状態において減圧下で行われるスクロースのアルキルエステル誘導体を製造する方法は、米国特許第４，５１７，３６０号明細書、米国特許第４，５１８，７７２号明細書、米国特許第５，５８５，５０６号明細書、米国特許５，６８１、９４８号明細書、米国特許５，７６７，２５７号明細書、米国特許第５，９４５，５１９号明細書、米国特許６，０８０，８５３号明細書、米国特許６，１２１，４４０号明細書、米国特許第６，３０３，７７７号明細書、米国特許第６，６２０，９５２号明細書及び米国特許第６，７０６，８７７号明細書に記載される。米国特許第４，０１１，３８９号明細書、米国特許第４，２２３，１２９号明細書、米国特許第４，７２０，５４４号明細書、米国特許第４，９５０，７４３号明細書、米国特許第５，８８６，１６１号明細書、米国特許第６，１００，３９１号明細書及び米国特許第６，２０４，３
６９号明細書に記載される他の誘導体化の方法は、長鎖アルコールとグルコシド構造を生成するポリサッカリドとの直接的な反応の範囲に及ぶ。同数のヒドロキシル基が最終生成物に残っており及び塩基存在下で長鎖αオレフィンエポキシドモノマーが望ましい疎水性を導入するためにポリオールに加えられるところの方法は、米国特許第３，９３２，５３２号明細書及び米国特許第４，０１１，３８９号明細書に記載される。水が存在する方法は、米国特許第２，４６１，１３９号明細書、米国特許第３，３１８，８６８号明細書、米国特許４，７２０，５４４号明細書、米国特許５，３６０，８４５号明細書、米国特許第６，０１１，０９２号明細書、米国特許第６，４５５，５１２号明細書及び米国特許第６，６０５，７１５号明細書に記載される。ルイス酸触媒の存在下及び中和後に長鎖アルコールと反応させるエピクロロヒドリンを活用して炭水化物を変性させ、及びその生成物がアルコキシドに転換されているポリグルセロールに加えられる方法は、米国特許第４，０８６，２７９号明細書に記載される。さらに、ＤＭＦ又はＤＭＳＯのような高沸点溶媒が超臨界ＣＯ2により置き換わるところのでんぷんのエステル化のための方法は、米国特
許第５，９７７，３４８号明細書に記載される。
【００２２】
ポリサッカリドを誘導体化させる特に簡単な方法は、高度分岐ポリサッカリドと適するエーテル又はテトラヒドロフラン、ジエチレングリコールジメチルエーテル、キシレン又はトルエンのような芳香族炭化水素溶媒とを混合する工程；ＮａＯＨ又はＫＯＨのような塩基、そして次にカルボン酸を加える工程からなる。反応は、熱を加え及び同時に水を除去しながら完了に至らせる。
もう１つの方法として、疎水性を与えるカルボン酸部分は、ポリサッカリド調製反応の間又は完了間際で加えられ得る。
上述されるようにイソシアネートベースのポリマーを調製するためのプロセスにおいて活用される好ましいポリサッカリド組成物は、平均１０ないし１００個のグルコース残基を有する不規則に結合したグルコピラノース単位の誘導体化された高度分岐ポリサッカリドを含む。
本発明において使用される誘導体化された高度に分岐されたポリサッカリドの疎水性は、相溶性を示す混合物が少なくとも５％（w／ｗ）の前記ポリサッカリドを含む場合、前
記ポリサッカリドと前記ポリエーテルポリオールとの混合物が２３℃で均一な液体を形成するために十分である相溶性を与える。非誘導体化されたポリサッカリドは、前記ポリエーテルポリオールに相溶性でない。好ましくは、相溶性を示す混合物は、５ないし５０％、より好ましくは５ないし４０％、最も好ましくは５ないし３０の誘導体化されたポリサッカリドを含み、及び依然として２３℃で均一な液体を形成する。
【００２３】
本発明の１つの態様において、ポリサッカリドは、脂肪族及び芳香族炭素原子並びにそれらの組み合せから選ばれる６ないし２０個の炭素原子を含む疎水性有機化合物との化学反応によって誘導体化される。さらに詳細には；有機化合物は、炭素原子数６ないし１２のカルボン酸及び炭素原子数６ないし１２の有機アルコールから選ばれる。好ましい態様において、カルボン酸は、脂肪酸又はそれらの反応誘導体から選ばれる。有機アルコールは、好ましくは少なくとも１種の第一級ヒドロキシル基を含有するジオール及びモノールから選ばれ得る。
好ましい態様において、エステル基がポリサッカリドに導入され、その直後にポリサッカリド誘導体の溶解度パラメーターが低くなる。溶解度パラメーターが１４未満、好ましくは１２未満である場合、変性ポリサッカリドは、誘導体化されてない及び置換の少ないポリサッカリドが不溶性であるところの溶媒中に溶解する。疎水性は減少し、及びそれゆえに弱極性溶媒におけるポリサッカリド誘導体の溶解度は、置換度が増加するにつれて増加する。
ポリサッカリドが脂肪酸で誘導体化されるところの好ましい態様において、誘導体化されたポリサッカリドにおける脂肪酸残基の質量は、誘導体化された高度分岐ポリサッカリドの質量に基づき、５ないし５０％、より好ましくは１５ないし４０％である。
【００２４】
非誘導体化ポリサッカリドと相溶性でないポリエーテルポリオールは、主に酸化ポリプロピレン、好ましくは少なくとも５０％の酸化ポリプロピレン、より好ましくは少なくとも７０％、さらにより好ましくは７０ないし９０％、最も好ましくは７５ないし８０％を含み得る。好ましくは、最大６０ｍｇＫＯＨ／ｇ、より好ましくは１５ないし５５ｍｇＫＯＨ／ｇ、最も好ましくは２８ないし３６ｍｇＫＯＨ／ｇのヒドロキシル値を有し得る。
さらにポリエーテルポリオールは、２００ないし１２，０００、好ましくは２，０００ないし７，０００、最も好ましくは２，０００ないし６，０００の範囲内の分子量を有し得る。
【００２５】
本発明の１つの態様において、ポリサッカリドは、全てのタイプのグリコシド結合を有する不規則に架橋結合したグルコース単位からなり、少量の結合糖アルコール及び酸を含有し、及び約１，５００及び１８，０００の間の平均分子量を有する。ポリサッカリドは、主に１，６−グリコシド結合を有し、及び酸、好ましくはカルボン酸の存在下におけるグルコース、マルトース又は他の単糖又は加水分解でんぷん及び糖アルコールのようなグルコース含有物質の重縮合生成物である。
適する酸の例は、ギ酸、酢酸、安息香酸、マロン酸、フマル酸、コハク酸、アジピン酸、イタコン酸、クエン酸などのようなモノ、ジ、もしくはトリカルボン酸又はそれらのなりうる無水物、及び／又は塩酸、硫酸、亜硫酸、チオ硫酸、ジチオン酸、ピロ硫酸、セレン酸、亜セレン酸、亜リン酸、次亜リン酸、ピロリン酸、ポリ燐酸、次リン酸、ホウ酸、過塩素酸、次亜塩素酸、臭化水素酸、ヨウ化水素酸及びケイ酸のような鉱酸；重硫酸ナトリウム及び亜硫酸水素ナトリウムのような上記酸の酸性アルカリ金属又はアルカリ土類金属塩；それら酸（及び／又は酸性アルカリ又はアルカリ土類金属塩）と約０．００１ないし３％でのリン酸などとの混合物を含むがそれらに限定されない。このように製造されたポリサッカリドは、少量の未反応糖アルコール及び／又は酸及びアンヒドログルコースの混合物（反応中間体）を含有するだろう。
好ましい態様において、糖アルコールは、典型的に５ないし２０質量％、好ましくは５ないし１５質量％、より好ましくは８ないし１２質量％のレベルで、ソルビトール、グリセロール、エリトリトール、キシリトール、マンニトール、ガラクチトール又はそれらの混合物からなる群から選択される。
形成されたポリサッカリドは、単一又は組み合せで使用される様々な化学的及び物理的方法によってさらに精製又は変性され得る。それらは、化学的分別、有機溶媒での抽出、適する塩基での中和、クロマトグラフィ（イオン交換又はサイズ排除のような）による精製、膜又は分子ろ過、更なる酵素処理、炭素処理及び特定の還元方法である水素化を含むがこれらに制限されない。
【００２６】
本発明の最も好ましい態様において、ポリサッカリドはグルコース、ソルビトール及びクエン酸の重縮合生成物である。水溶性ポリサッカリドは、クエン酸（０．０１ないし１質量％）の存在下、無水溶融状態及び減圧下でグルコースとソルビトール（８ないし１２質量％）とを反応することによって製造される。ポリサッカリドは、酸性度が０．００４ｍｅｑ／ｇｍ未満である形態を生成するためにイオン交換によって精製され；低酸性度ポリオールとして言及される。又は、それはイオン交換と水素化の組み合せによって精製され；水素化ポリオールとして言及される。水素後還元型サッカリドは、典型的には総炭水化物含有量の０．３％未満である。又は、酸性度及び単量体反応副生成物の濃度を低減するためにそれはアニオン交換及び分子ろ過によってさらに精製され；低モノマーポリオールとして言及され得る。処理において使用される水の一部は、望ましい含水量を得るために除去され得る。低酸性度及び水素化形態において、ポリサッカリドは、総炭水化物含有量の約９０％を構成する：残部はグルコース、ソルビトール及びアンヒドログルコースからなる。低モノマー形態において、ポリサッカリドは、総炭水化物含有量の９９％＋を構成する。この最も好ましい態様における高度分岐ポリサッカリドはポリデキストロースで
ある。上述のすべての場合における含水量は、粗い又は細かい粉末として製粉するために調整もされ得る。
【００２７】
本発明の他の態様において、ポリサッカリドは、主にベータ−１，４結合及び、デキストリンを形成するためにでんぷんから加水分解され、そして次に枝分かれ構造を形成するために結合される様々な数のグルコース残基を有する。この態様において、ポリサッカリドは好ましくはピロコンバートされたでんぷんである。本発明の活性水素含有化合物は、ポリオール、ポリアミン、ポリアミド、ポリイミン及びポリオールアミンを含む群から選ばれる。好ましい態様において、活性水素含有化合物はポリオールを含む。ポリオールは、ポリエーテル、ポリエステル、ポリカーボネート、ポリジエン及びポリカプロラクトンを含む群から選ばれるもののヒドロキシル基末端主鎖を含む。ポリオールは、ヒドロキシル基末端ポリハイドロカーボン、ヒドロキシル基末端ポリホルマル（ｐｏｌｙｆｏｒｍａｌ）、脂肪酸トリグリセリド、トリヒドロキシル基末端ポリエステル、ヒドロキシメチル基末端ポリエステル、ヒドロキシメチル基末端ペルフルオロメチレン、ポリアルキレンエーテルグリコール、ポリアルキレンアリーレンエーテルグリコール、ポリアルキレンエーテルトリオール及びそれらの混合物を含む群から選ばれる。ポリオールは、アジピン酸エチレングリコールポリエステル、ポリ（ブチレングリコール）、ポリ（プロピレングリコール）及びヒドロキシル基末端ポリブタジエンを含む群から選ばれる。
【００２８】
より好ましい態様において、ポリオールはポリエーテルポリオールを含み、ポリエーテルポリオールは酸化ポリプロピレンを含有し得る。さらに、ポリエーテルポリオールは、好ましくは少なくとも２の官能価を有する。ポリエーテルポリオールの分子量は、約２００ないし約１２，０００、好ましくは２，０００ないし約７，０００、より好ましくは２，０００ないし６，０００の範囲である。さらに、反応混合物のポリエーテルポリオールは、相溶性を示す混合物のポリエーテルポリオールと同一又は異なり得る。
好ましい態様において、本発明の発泡イソシアネートベースのポリマーは柔軟性のあるポリウレタン発泡体である。
活性水素含有化合物は、ポリアミン及びポリアルカノールアミンを含む群から選ばれ得、好ましくはポリアミンは、第一級及び第二級アミン基末端ポリエーテルを含む群から選ばれる。好ましい態様において、それらのポリエーテルは少なくとも約２３０の分子量及び約２ないし約６の官能価を有する。他の好ましい態様において、ポリエーテルは少なくとも約２３０の分子量及び約１ないし３の官能価を有する。
【００２９】
他の好ましい態様において、本発明のミックスは、ポリエーテルポリオール及びポリサッカリドに加えて、少なくとも１種の触媒及び少なくとも１種の界面活性剤を含み、又はそれらはイソシアネートベースのポリマーを製造する方法において使用され得る。当該技術分野において知られているあらゆる適する触媒及び界面活性剤が望ましい特性を得るために使用され得る。反応混合物において使用される触媒は、重合反応に触媒作用を及ぼす能力のある化合物である。本発明の好ましい態様において、触媒は、第三級アミン及び金属塩又はそれらの混合物からなる群から選択され得る。アミン触媒は、メチルモルホリン、トリエチルアミン、トリメチルアミン、トリエチレンジアミン及びペンタメチルジエチレントリアミンを含むがこれらに限定されない。金属塩は、スズ塩又はオクタン酸カリウム及び酢酸カリウムのようなカリウム塩を含むがこれらに限定されない。触媒の混合物が好ましい（例えば、エアプロダクツ社製−ポリキャット５（登録商標：Ｐｏｌｙｃａｔ），８，４６Ｋ；ダブコＫ１５（登録商標：Ｄａｂｃｏ），３３ＬＶ，ＴＭＲ、ハンツマン社製−ジェフキャットＺＦ１０（登録商標：Ｊｅｆｆｃａｔ））。さらに、米国特許第４，２９６，２１３号明細書及び米国特許第４，５１８，７７８号明細書は、適する触媒化合物を記載する。本発明の好ましい態様において、界面活性剤は、寸法安定性及び均一なセル形成を助けるために使用されるシリコーン界面活性剤であり得る。適するシリコーン界面活性剤は、エアプロダクツ社製ダブコ（登録商標：Ｄａｂｃｏ）シリーズＤＣ５８９
０、ＤＣ５５９８、ＤＣ５０４３、ＤＣ５３５７及びＤＣ１９３である。
【００３０】
本発明のミックス又は方法は、水、非水発泡剤、液体二酸化炭素及びそれらの組み合せから選ばれる少なくとも１種の発泡剤をさらに含み得る。好ましくは、発泡剤は水を含む。非水発泡剤は、好ましくはアセトン、メチル、ホルメート、ギ酸、ペンタン、イソペンタン、ｎ−ペンタン又はシクロペンタンのような低沸点有機液体、ＨＣＦＣ１４１、ＨＦＣ２４５、ＨＦＣ３６５、ＨＦＣ１３４、ＨＦＣ２２７又はそれらの混合物である。当技術分野において知られているように、水は発泡イソシアネートベースのポリマーの製造において間接的な又は反応性発泡剤として使用され得る。特に、水はイソシアネートと反応し、最終発泡ポリマー生成物において効果的な発泡剤として作用する二酸化炭素を形成する。もう１つの方法として、二酸化炭素は、二酸化炭素を生じる不安定な化合物（例えば、カルバメートなど）のような他の方法によって製造され得る。所望により、直接有機発泡剤は、そのような発泡剤の使用が一般的に環境への配慮から抑制されるが、水とともに使用され得る。本発明の発泡イソシアネートベースのポリマーの製造で使用する好ましい発泡剤は水を含む。
【００３１】
発泡イソシアネートベースのポリマーの調製において間接的な発泡剤として使用される水の量は、従来、反応混合物における１００質量部の活性水素含有化合物の総含有量に基づき、約０．５ないし約４０質量部以上、好ましくは約１．０ないし約１０質量部であることが当技術分野で知られている。当技術分野で既知であるように、発泡イソシアネートベースのポリマーの製造において使用される水の量は、典型的に発泡ポリマーにおいて期待される固定性質によって、及び自己構造形成のための発泡体の発泡許容範囲によって制限される。従って、水の量はまた、イソシアネートの必要性を定義し得る。より多くの水が存在する場合、必要とされるイソシアネートの量は増加する。他方で、大量のイソシアネートの使用は、硬質でまた堅い感触を有し得、すなわち“板のような（ｂｏａｒｄｙ）”イソシアネートベースのポリマー発泡体をもたらし得る。
【００３２】
さらに、架橋剤、顔料又は充てん材のような添加剤及び他の更なる成分は、イソシアネートベースのポリマーのためのミックスにおいて又は発泡イソシアネートベースのポリマーを製造する方法において加えられ得る。誘導体化された高度分岐ポリサッカリドは主にイソシアネートと反応するが、本発明のいくつかの態様においてそれは充てん材として役立つ。架橋剤は、トリエタノールアミン、グリセリン及びトリメチロールプロパンからなる群から選ばれる。本発明の好ましい態様において、ミックスの質量による１ないし２質量％のジエタノールアミンが混合物に加えられる。
充てん材、難燃剤、架橋剤及び耐久性を強化する薬剤のような特別な添加剤が含まれ得る。そのような添加剤は、好ましくは当技術分野において一般的及び従って当業者に良く知られているような量で加えられる。そのような限定されない添加剤の例は、界面活性剤（例えば、ユニオンカーバイド社製商標名Ｌ−５４０のもと入手可能な有機シリコーン化合物）、セルオープナー（ｃｅｌｌ  ｏｐｅｎｅｒ）（例えば、シリコーン油）、エキステンダー（例えば、セレクラー（Ｃｅｒｅｃｌｏｒ）Ｓ４５として商業上入手可能なハロゲン化パラフィン）、架橋剤（例えば、低分子量反応性水素含有組成物）、顔料／染料、難燃剤（例えば、ハロゲン化有機リン酸化合物）、阻害剤（例えば、弱酸）、核剤（例えば、ジアゾ化合物）、酸化防止剤、及び可塑剤／安定剤（例えば、スルホン化芳香族化合物）を含む。しかしながら、本発明の特別な充てん材は、本発明のミックス又は反応混合物に含まれる誘導体化された高度分岐ポリサッカリドを含む。
【００３３】
本発明のイソシアネートは、容易に入手可能なイソシアネート芳香族化合物の類からもたらされ得る。望ましい性質に応じて、好ましい芳香族イソシアネートの例は、トルエンのニトロ化その後に続く水素化によって製造されるトルエンジアミンのホスゲン化によって調製されるもののような２，４トルエンジイソシアネート及び２，６トルエンジイソシ
アネート（ＴＤＩ）を含む。ＴＤＩは、８０：２０又は６５：３５の比、より好ましくは８０：２０（例えば、ライオンデル社製ＴＤＩ８０）である２，４異性体と２，６異性体の混合物であり得る。他の好ましいイソシアネートは、アニリンとホルムアルデヒドとの縮合、それに続くホスゲン化によって調製されるようなメチレンジフェニルイソシアネート（ＭＤＩ）である。ＭＤＩは、２，４’メチレンジフェニルジイソシアネートと４，４’ メチレンジフェニルジイソシアネートとの混合物、並びに２，４異性体及び２，６異
性体と２個以上の芳香族環を有する化合物−ポリマー状ＭＤＩ又はＰＭＤＩ（例えば、ＢＡＳＦ社製ルプラネートＭ２０Ｓ（登録商標：Ｌｕｐｒａｎａｔｅ）、ダウ社製パピ２７（登録商標：ＰＡＰＩ）及びバイエル社製モンデューＭＲ（登録商標：Ｍｏｎｄｕｒ））との混合物であり得る。
【００３４】
反応混合物における使用に適するイソシアネートは、特に制限されず、及びそれらの選択は当業者の活動範囲内にある。一般に、使用に適するイソシアネート化合物は、一般式：
Ｑ（ＮＣＯ）i
（式中、ｉは２以上の整数であり、及びＱはｉ価を有する有機基である。）によって表され得る。Ｑは、置換された又は未置換の炭化水素基（例えば、アルキレン基又はアリーレン基）であり得る。さらに、Ｑは一般式：
Ｑ1−Ｚ−Ｑ1
（式中、Ｑ1は、アルキレン基又はアリーレン基を表し、及びＺは、−Ｏ−、−Ｏ―Ｑ1―、−ＣＯ−、−Ｓ−、−Ｓ−Ｑ1−Ｓ−及び−ＳＯ2−を含む群から選ばれる。）によって表され得る。この定義の範囲に収まるイソシアネート化合物の例は、ヘキサメチレンジイソシアネート、１，８−ジイソシアナート−ｐ−メタン、キシリルジイソシアネート、（ＯＣＮＣＨ2ＣＨ2ＣＨ2ＣＨ2Ｏ）2、１−メチル−２，４−ジイソシアネートシ−シクロ
へキサン、フェニレンジイソシアネート、トリレンジイソシアネート、クロロフェニレンジイソシアネート、４，４’−メチレンジフェニルジイソシアネート、ナフタレン−１，５−ジイソシアネート、トリフェニルメタン−４，４’，４”−トリイソシアネート及びイソプロピルベンゼン−アルファ−４−ジイソシアネートを含む。
【００３５】
他の態様において、Ｑは、またｉ価を有するポリウレタン基を表す。この場合、Ｑ（ＮＣＯ）iは、通常プレポリマーとして当技術分野において言及される化合物である。一般
に、プレポリマーは、化学量論上過剰のイソシアネート化合物（上記で定義されるような）と活性水素含有化合物（以下で定義されるような）、好ましくはポリヒドロキシル基含有物質又は以下に記載されるポリオールを反応させることによって調製され得る。この態様において、ポリイソシアネートは、例えば、ポリオールにおけるヒドロキシル基の割合に対して約３０パーセントないし約２００パーセントの化学量論上過剰の割合で使用され得る。本発明の方法がポリウレア発泡体に関し得るので、この態様において、プレポリマーがポリウレタン変性ポリウレアを調製するために使用され得ることが十分理解されるだろう。
【００３６】
他の態様において、本発明の方法における使用に適するイソシアネート化合物は、イソシアネート及びジイソシアネートの二量体及び三量体から、及び一般式：
[Ｑ”（ＮＣＯ）i]j
（式中、ｉ及びｊの両方は２以上の値を有する整数であり、及びＱ”は多官能有機基を表す。）を有するポリマー状イソシアネート、及び／又は、反応混合物における追加の成分として、一般式：
Ｌ（ＮＣＯ）i
（式中、ｉは１以上の値を有する整数であり、及びＬは単官能基もしくは多官能基原子又は基を表す。）を有する化合物から選択され得る。この定義の範囲に収まるイソシアネート化合物の例は、エチルホスホン酸ジイソシアネート、フェニルホスホン酸ジイソシアネ
ート、＝Ｓｉ−ＮＣＯ基を含有する化合物、スルホンアミド（ＱＳＯ2ＮＣＯ）由来のイ
ソシアネート化合物、シアン酸及びチオシアン酸を含む。
【００３７】
また例えば、適するイソシアネートの検討のための英国特許第１，４５３，２５８号明細書を参照。適するイソシアネートの制限されない例は、１，６−ヘキサメチレンジイソシアネート、１，４−ブチレンジイソシアネート、フルフリリデンジイソシアネート、２，４−トルエンジイソシアネート、２，６−トルエンジイソシアネート、２，４’−メチレンジフェニルジイソシアネート、４，４’−メチレンジフェニルジイソシアネート、４，４’−ジフェニルプロパンジイソシアネート、４，４’−ジフェニル−３，３’−ジメチルメタンジイソシアネート、１，５−ナフタレンジイソシアネート、１−メチル−２，４−ジイソシアネート−５−クロロベンゼン、２，４−ジイソシアナート−ｓ−トリアジン、１−メチル−２，４−ジイソシアナートシクロへキサン、ｐ−フェニレンジイソシアネート、ｍ−フェニレンジイソシアネート、１，４−ナフタレンジイソシアネート、ジアニシジンジイソシアネート、ビトリレンジイソシアネート、１，４−キシリレンジイソシアネート、１，３−キシリレンジイソシアネート、ビス−（４−イソシアナートフェニル）メタン、ビス−（３−メチル−４−イソシアナートフェニル）メタン−、ポリメチレンポリフェニルポリイソシアネート及びその混合物を含む。より好ましいイソシアネートは、２，４−トルエンジイソシアネート、２，６−トルエンジイソシアネート及びその混合物、例えば、約７５ないし約８５質量パーセントの２，４−トルエンジイソシアネートと約１５ないし約２５質量％の２，６−トルエンジイソシアネートを含む混合物を含む群から選択される。他のより好ましいイソシアネートは、２，４’−メチレンジフェニルジイソシアネート、４，４’−メチレンジフェニルジイソシアネート及びそれらの混合物を含む群から選択される。最も好ましいイソシアネートは、約１５ないし約２５質量パーセントの２，４’−メチレンジフェニルイソシアネート及び約７５ないし約８５質量パーセントの４，４’メチレンジフェニルジイソシアネートを含む混合物である。本発明の好ましい態様において、イソシアネートは本質的に（ｉ）２，４’−メチレンジフェニルジイソシアネート、４，４’−メチレンジフェニルジイソシアネート及びその混合物；及び（ｉｉ）（ｉ）と２，４−トルエンジイソシアネート、２，６−トルエンジイソシアネート及びその混合物を含む群から選択されるイソシアネートとの混合物からなる群から選択される。
【００３８】
イソシアネートのイソシアネート基とポリオールのヒドロキシル基の比は、１．２：１ないし１：１．２、好ましくは１．１：１ないし１：１．１である。
本発明の好ましい態様において、イソシアネートベースのポリマーの誘導体化された高度分岐ポリサッカリドは、少なくとも１５の活性水素官能価を有するポリデキストロースであり、該ポリサッカリドを非誘導体化ポリサッカリドと相溶性でないポリエーテルポリオールと相溶性にさせる疎水性を与えるために炭素原子数８ないし１２の脂肪酸で誘導体化される。イソシアネートは、２，４−トルエンジイソシアネート、２，６−トルエンジイソシアネート及びメチレンジフェニルジイソシアネート並びにそれらの組み合せからなる群から選択され、活性水素含有化合物はポリプロピレン含有ポリエーテルポリオールであり、及び発泡剤は水である。
本発明の好ましい態様において、ミックスは、ポリエーテルポリオール及び、少なくとも１５の活性水素官能価を有するポリデキストロースであって、該ポリデキストロースを非誘導体化ポリデキストロースと相溶性でないポリエーテルポリオールと相溶性にさせる疎水性を与えるために炭素原子数８ないし１２の脂肪酸で誘導体化されたポリデキストロースであるポリサッカリドを含む。
本発明の他の好ましい態様において、発泡イソシアネートベースのポリマーを製造する方法は、反応混合物を形成するために２，４−トルエンジイソシアネート、２，６−トルエンジイソシアネート及びメチレンジフェニルジイソシアネート及びその組み合せから選ばれるイソシアネート、酸化ポリプロピレン含有ポリエーテルポリオール、発泡剤として
水及びポリデキストロースを接触させる工程、及び発泡イソシアネートベースのポリマーを製造するために該反応混合物を発泡する工程を含む。ポリデキストロースは、該ポリデキストロースを非誘導体化ポリデキストロースと相溶性でないポリエーテルポリオールと相溶性にさせる疎水性を与えるために誘導体化される。
【００３９】
別の局面において、本発明は、イソシアネート及び活性水素含有化合物由来の発泡イソシアネートベースのポリマーを提供するが、該ポリマーは複数の連続ストラット（ｉｎｔｅｒｃｏｎｎｅｃｔｅｄ  ｓｔｒｕｔｓ）を含む細胞マトリックス（ｃｅｌｌｕｌａｒ  ｍａｔｒｉｘ）を有し、該活性水素含有化合物は細胞マトリックスに増大した負荷効率を付与する。
好ましくは誘導体化された高度分岐ポリサッカリドは、発泡イソシアネートベースのポリマーに負荷ビルディングを付与するのに十分な量で加えられる。活性水素含有化合物と高度分岐ポリサッカリドとの混合物を含むミックスにおいてもまた、誘導体化されたポリサッカリドが、柔軟性のあるイソシアネートベースのポリマーに負荷ビルディングを付与するのに十分な量で好ましくは加えられる。さらにまた反応混合物を形成するためにイソシアネート、活性水素含有化合物、発泡剤及び平均１０ないし１００個のグルコース残基及び少なくとも１５の活性水素官能価を有する、不規則に結合したグルコピラノース単位の高度分岐ポリサッカリドを接触させる工程を含む方法において、誘導体化された高度分岐ポリサッカリドが好ましくは前記柔軟性あるイソシアネートベースのポリマーに負荷ビルディングを付与するのに十分な量で加えられる。
本発明における好ましい態様において、発泡イソシアネートベースのポリマーは、ＡＳＴＭ  Ｄ３５７４に準じて測定した場合、反応混合物において誘導体化された高度分岐ポリサッカリドの代わりにコポリマーポリオールを用いることによって製造された参照発泡体のものよりも低い押込力たわみ損失（Ｉｎｄｅｎｔａｔｉｏｎ  Ｆｏｒｃｅ  Ｄｅｆｌｅｃｔｉｏｎ  ｌｏｓｓ）を有する。発泡イソシアネートベースのポリマー及び参照発泡体は、ＡＳＴＭ  Ｄ３５７４に準じて測定した場合、実質上、同じ密度及び押込力たわみを有する。
発泡イソシアネートベースのポリマーは、ＡＳＴＭ  Ｄ３５７４に準じて測定された場合、反応混合物において誘導体化された高度分岐ポリサッカリドの代わりにコポリマーポリオールを用いることによって製造された参照発泡体のものよりも低い厚み損失を有する。発泡イソシアネートベースのポリマー及び参照発泡体は、ＡＳＴＭ  Ｄ３５７４に準じて測定した場合、実質上、同じ密度及び押込力たわみを有する。
【実施例】
【００４０】
下記の実施例は、本発明をさらに説明するために与えられ、そして該発明範囲を制限することを目的としない。上記の記載に基づき、当業者は、広い範囲の定義された性質を有する誘導体化されたポリサッカリドのイソシアネートベースのポリマーを提供するための多くの方法において本発明を変えることができるだろう。
下記の物質が実施例１ないし１７において使用された：
Ｅ８３７、ベースのポリオール、ライオンデル社から商業上入手可能；
Ｅ８５０、４３％固体含有コポリマー（ＳＡＮ）ポリオール、ライオンデル社から商業上入手可能；
ＨＳ１００、４５％固体含有グラフトコポリマー（ＳＡＮ）ポリオール、バイエル社から商業上入手可能；
Ｐ９７５、硬質型ポリオール、ＢＡＳＦ社から商業上入手可能；
７１８ｉ、ベースのポリオール、ＨＳ１００に使用されるキャリアポリオールに特性が類似、ＢＡＳＦ社から商業上入手可能；
Ｄ−ＰＤＸ、実施例１に従い製造され、及び同じ発明者の名で同日に出願された、名称“誘導体化された高度分岐ポリサッカリド及びそのポリウレタン製造のためのミックス”の、同時係属米国特許出願においてより詳細に検討されている誘導体化された高度分岐ポリ
サッカリド；
ＤＥＡＯ  ＬＦ、ジエタノールアミン、エアプロダクツ社から商業上入手可能な架橋剤；グリセリン、架橋剤、ヴァンウォーターズ＆ロジャーズ社から商業上入手可能；
水、間接発泡剤；
ダブコ（Ｄａｂｃｏ）３３ＬＶ、ゲル化触媒、エアプロダクツ社から商業上入手可能；
ニアクス（Ｎｉａｘ）Ａ−１、発泡触媒、ウィトコ社から商業上入手可能；
ポリキャット（ＰｏｌｙＣａｔ）Ｔ１２、触媒、エアプロダクツ社から商業上入手可能；ＤＣ５１６９、界面活性剤、エアプロダクツ社から商業上入手可能；
Ｙ−１０１８４、界面活性剤、ウィトコ社から商業上入手可能；
Ｌ３８１２ＬＶ、界面活性剤、ウィトコ  オシ（Ｗｉｔｃｏ  Ｏｓｉ）社から商業上入手可能；
パピ（Ｐａｐｉ）２７、イソシアネート（ＭＤＩ）、ダウ社から商業上入手可能；
ルプラネート  Ｔ８０、イソシアネート（ＴＤＩ）、ＢＡＳＦ社から商業上入手可能。
特に指定のない限り、実施例で報告される全ての部は質量部である。
【００４１】
実施例１ないし４
典型的なイソシアネートベースの高弾性（ＨＲ）ベースの発泡体における誘導体化された高度分岐ポリサッカリドの使用を説明する。
デキストロース一水和物２６７グラムとソルビトール３０グラムの混合物を融解し、部分的減圧下、攪拌しながら、１３０℃まで加熱し、水５ミリリットル中クエン酸０．３ｇの溶液を加え、混合物の温度を１５２℃まで上げ、そして攪拌を部分減圧下、１５２ないし１８８℃で、２２分間続けた。生成物は、８３０の最終ヒドロキシル価を有した。（当量＝６８）
上記で調製した高度分岐ポリサッカリド２５ｋｇ、３６３ｍｇＫＯＨ／ｇの酸価を有し９個の炭素原子を有する脂肪酸８．４ｋｇ、ＫＯＨ０．１ｋｇ及びキシレン３．３ｋｇを、正確な温度制御を有する加熱装置、機械攪拌器、圧力計、真空ポンプ、水の共沸除去用ディーン−スターク（Ｄｅａｎ−Ｓｔａｒｋ）装置、冷却器、窒素注入口及び受け器を備える反応器に投入した。混合物を攪拌下、５００ないし６００Ｌ／ｈの窒素流を反応混合物に通しながら室温から１７０℃まで加熱した。この温度で全てのキシレンが還流し、そして形成し始めた反応水を共沸蒸留によって除去した。反応を１７０℃でさらに１２時間続けさせ、その後、反応温度を１８０℃まで上げた。反応混合物を、６ｍｇＫＯＨ／ｇの酸価が得られるまで、さらに２．５時間この温度で維持した。次に最終生成物から全てのキシレンを除去するために反応器を完全真空にした。およそ３２．４ｋｇの誘導体化された高度分岐ポリサッカリドを得て、そしてこの生成物は５４５（当量＝１０３）のヒドロキシル価を有した。
実施例１ないし４において、表１に示される配合物に基づくイソシアネートベースの発泡体を、ポリオール、コポリマーポリオール、触媒、水及び界面活性剤を含む全ての樹脂成分並びに上記で調製した誘導体化された高度分岐ポリサッカリドの予備配合によって製造した。イソシアネートを反応混合物及び樹脂ブレンドから除き、そしてイソシアネートを次に従来の２流混合技術を用いて１００のイソシアネート指数で混合し、そして寸法３８．１ｃｍ×３８．１ｃｍ×１０．１６ｃｍを有する予熱した型（６５℃）に分取した。型を次に閉め、そして型の総体積が充てんされる反応を進行させた。およそ６分後、イソシアネートベースの発泡体を除去し、そして適切な状態調節後、関心のある性質を測定した。
それらの実施例において、樹脂の７質量％（実施例１及び３）と１１質量％（実施例２及び４）のコポロマーポリオール濃度を有し、およそ１．９ｐｃｆの発泡体心部密度をもたらす３．８０％の％Ｈ2Ｏ濃度を有するイソシアネートベースの発泡体を調製した。コ
ポリマーポリオール濃度のそれぞれのレベルに対し、誘導体化された高度分岐ポリサッカリド濃度を、樹脂の２質量％（実施例１及び２）から樹脂の５質量％（実施例３及び４）
まで増加した。
発泡体の密度は、表１に記載される。５０％たわみでの押込み力たわみ（Ｉｎｄｅｎｔａｔｉｏｎ  Ｆｏｒｃｅ  Ｄｅｆｌｅｃｔｉｏｎ）（ＩＦＤ）を、ＡＳＴＭ  Ｄ３５７４に準じて測定した。イソシアネートベースのポリマー母材への誘導体化された高度分岐ポリサッカリドの導入は、結果として７％コポリマー含有発泡体（実施例１及び３）に対し著しい硬度増加をもたらし及び１１％コポリマーポリオール含有発泡体（実施例２及び４）に対し更なる硬度増加をもたらした。
【表１】
2008517086.tif 000002
【００４２】
実施例５ないし８
典型的なイソシアネートベースの高弾性（ＨＲ）ベースの発泡体における誘導体化され
た高度分岐ポリサッカリドの使用を説明する。
実施例５ないし８において、表２に示される配合物に基づくイソシアネートベースの発泡体を、実施例１に従う方法を用いて製造した。
それらの実施例において、およそ２．３ｐｃｆの心部発泡体密度をもたらす３．２％の％Ｈ2Ｏ濃度を有する実施例１ないし４において使用されたようなコポリマーポリオール
濃度を有するイソシアネートベースの発泡体を調製した。使用したコポリマーポリオールレベルの各々に対し、誘導体化された高度分岐ポリサッカリド濃度を、樹脂の２質量％から５質量％まで増加した。
イソシアネートベースのポリマー母材への誘導体化された高度分岐ポリサッカリドの導入は、硬度の著しい増加をもたらした。
【表２】
2008517086.tif 000003
【００４３】
実施例９ないし１０
いかなるコポリマーポリオールも存在しない場合の典型的なイソシアネートベースの高弾性（ＨＲ）ベースの発泡体における誘導体化された高度分岐ポリサッカリドの使用を説明する。
実施例９ないし１１において、表３に示される配合物に基づくイソシアネートベースの発泡体を、実施例１に従う方法を用いて製造した。
それらの実施例において、イソシアネートベースの発泡体を、いかなるコポリマーポリオールの存在もなしに調製した。イソシアネートベースの発泡体を、およそ１．９ｐｃｆの発泡体心部密度をもたらす３．８％の％Ｈ2Ｏ濃度で配合した。誘導体化された高度分
岐ポリサッカリドのレベルを、樹脂において６．７質量％ないし１３．４質量％で変化させた。
誘導体化された高度分岐ポリサッカリドの導入は、誘導化された高度分岐ポリサッカリドの量の増加とともに増える増加した発泡体の硬度をもたらした。しかしながら、加えられた誘導体化された高度分岐ポリサッカリドの量は、同様な結果を得るために必要とされるコポリマーポリオールの量より低かった。
【表３】
2008517086.tif 000004
【００４４】
実施例１２及び１３（比較）
誘導体化された高度分岐ポリサッカリド無しで調製した典型的なイソシアネートベースの高弾性（ＨＲ）ベースの発泡体を、説明する。
実施例１２及び１３において、表４に示される配合物に基づくイソシアネートベースの発泡体を、実施例１の方法によって製造した。
これらの実施例において、イソシアネートベースの発泡体を、いずれの誘導体化された高度分岐ポリサッカリドも無しで調製した。コポリマーポリオールだけを、発泡体の硬度を増加させるために使用した。このように、実施例１２及び１３は比較目的のためだけに提供され、そして本発明の範囲外であることが分かるだろう。イソシアネートベースの発泡体を、およそ１．９ｐｃｆの発泡体心部密度をもたらす３．８％の％Ｈ2Ｏ濃度で配合
した。コポリマーポリオールのレベルを、樹脂において２６質量％ないし８質量％で変えた。
多量のコポリマーポリオールの導入は、発泡体の硬度増加をもたらした。しかしながらその増加は、実施例９ないし１１において示される誘導体化された
高度分岐ポリサッカリド発泡体で見られる程著しい増加ではなかった。
【表４】
2008517086.tif 000005
【００４５】
実施例１４ないし１７
これらの実施例において、減少した量のグラフトコポリマーポリオールの量を減少した及び誘導体化された高度分岐ポリサッカリドの量を増加したイソシアネートベースの発泡体を調製した。
実施例１４ないし１７において、様々な発泡体を実施例１の方法に従い製造し、そして配合物を表５に示した。これらの実施例において、実施例１４におけるポリオール１００
部あたり８８部（ｐｐｈｐ）から実施例１７における５０ｐｐｈｐまでにグラフトコポリマーポリオール（ＨＳ１００）の量を減少させたイソシアネートベースの発泡体を調製した。ＨＳ１００は、極めて高いスチレンアクリロニトリルコポリマーレベルを有する慣用の（他の実施例におけるようなＨＲポリオールではない）ポリオールだった。ＨＳ１００の量の減少とともにイソシアネートベースの発泡体の硬さ／剛さにおいて予測される損失を補填するために、誘導体化された高度分岐ポリサッカリド（Ｄ−ＰＤＸ）を、実施例１５における８ｐｐｈｐから実施例１７における１７ｐｐｈｐまでの増加した量で加えた。慣用のポリエーテルポリオール、７１８ｉを、配合物におけるポリヒドロキシ化合物の全体レベルを維持するために加えた。ポリオール側の総Ｈ2Ｏは、３．４％だった。
イソシアネートベースの発泡体への誘導体化された高度分岐ポリサッカリドの添加効果は、多量のポリサッカリドのために増加した。
【表５】
2008517086.tif 000006
表５
【００４６】
一般に、硬質／半硬質ポリウレタン発泡体における硬さ／剛さを増加するための従来の技術の使用は、柔軟性において相当する減少をもたらした。驚くべきことに、実施例１４ないし１７において、ＣＦＤ硬度がＤ−ＰＤＸの量の増加とともに増加するので、収率での曲げ置換（ｆｌｅｘｕｒａｌ  ｄｉｓｐｌａｃｅｍｅｎｔ）は大きく影響しなかった。従って、誘導体化された高度分岐ポリサッカリド（Ｄ−ＰＤＸ）の使用によって、発泡体の柔軟性をほぼ一定に維持しながらＣＦＤ硬度における大きな増加を可能にしたことが明らかである。
本発明が説明のための態様及び実施例に関して記載されているが、その記載は制限された意味で解釈されることを意図しない。従って、説明のための態様の様々な変更、並びに本発明の他の態様は、この記述を参照することで当業者に明白であろう。それ故に、添付の請求項はあらゆるそのような変更又は態様を包含すると意図される。
【００４７】
実施例１８ないし２７
実施例１８ないし２７は、典型的なイソシアネートベースの高弾性（ＨＲ）ベースの発泡体における、ポリデキストロース又はコポリマーポリオール（比較例）の使用を説明する。
それぞれの実施例において、表６及び７に示される配合物に基づくイソシアネートベースの発泡体を、ポリオール、コポリマーポリオール（使用の場合）、触媒、水及び界面活性剤を含む全ての樹脂成分、並びに興味深い誘導体化された高度分岐ポリサッカリド（使用の場合）の予備ブレンドによって調製した。イソシアネートを、前記混合物から除いた。樹脂ブレンド及びイソシアネートを、高速分散機を使用して表６及び７において示されるようなイソシアネート指標でフリーライズカップ（ｆｒｅｅ  ｒｉｓｅ  ｃｕｐ）において混合した。発泡体を室温で自由に上昇させ、またカップをオーブン（５０℃）に１時間移し、その後興味深い性質を測定した。方法論は、一般的な方法として実施例１８ないし２７において言及されるだろう。
実施例１８ないし２７において、下記の物質が使用される：
Ｅ８３７、ベースのポリオール、ライオンデル社から商業上入手可能；
Ｅ８５０、４３％固体含有量のコポリマー（ＳＡＮ）ポリオール、ライオンデル社から商業上入手可能；
Ｄ−ＰＤＸ、以下に示されるように製造されたポリデキストロース誘導体；
ＤＥＡＯ  ＬＦ、ジエタノールアミン、エアプロダクツ社から商業上入手可能な架橋剤；水、間接発泡剤；
ダブコ（Ｄａｂｃｏ）３３ＬＶ、ゲル化触媒、エアプロダクツ社から商業上入手可能；
ニアクス（Ｎｉａｘ）Ａ−１、発泡触媒、ウィトコ社から商業上入手可能；
ニアクス（Ｎｉａｘ）Ｌ−３１８４、ＧＥ社製シリコン界面活性剤；
ルプラネート  Ｔ８０、イソシアネート（トルエンジイソシアネート−ＴＤＩ）、ＢＡＳＦ社から商業上入手可能。
他に記載されない限り、実施例１８ないし２７において記載される全ての部は、質量部である。実施例２２ないし２７のポリデキストロース誘導体を以下に示されるように製造した。
【００４８】
実施例２２及び２３のポリデキストロースエステル
（ヒドロキシル基置換の理論レベル  ４０％まで）
ＤＭＦ２００ｇ、ピリジン１９．７５ｇ（０．２５当量）及びポリデキストロース３４ｇ（０．５当量）（８０℃で一晩減圧乾燥した）を、トップ機械攪拌器、還流冷却器及び付
加的な漏斗を備える１リットルの４口フラスコに入れた。混合物を７０℃まで加熱し、そしてその間に全てのポリデキストロースが溶解した。次に、デカノイルクロリド３８．１ｇ（０．２当量）を０．７５時間かけて滴下し、そして添加の間に、温度が１℃まで上がった。
次に水４００ｍＬを加え、ゴム状沈殿物をもたらした。冷凍庫で冷却した後、水を静かに注ぎ出し、ゴム状固体を水２００ｍＬで２回洗浄した。水を静かに注ぎ出し、ドウ（ｄｏｕｇｈ）のような固体を減圧オーブンに７０℃で置き、そして乾燥した。生成物６０．１３ｇを結果として生じた（１４０％までの収率）。明らかに、副生物ピリジンヒドロクロリドが生成物とともにまぎれ込んだ。生成物を水で再び洗浄し、洗浄したが、ほとんどのピリジンヒドロクロリドが依然として残った。次にその固体を水と混合し、６０℃まで加熱すると、粘着性が除去されたようであった。それをろ過し、洗浄し再びろ過し、そして減圧下乾燥した。ヒドロキシル価３７２を有する生成物５２．３ｇ（８０．７％収率）が結果として生じた。
【００４９】
実施例２４及び２５のポリデキストロースエステル
（ヒドロキシル基置換の理論レベル  ５０％まで）
ジメチルスルホキシド（ＤＭＳＯ）２００ｇ、ポリデキストロース５５．４ｇ（０．７当量）及び３４ｇ（０．５当量）（８０℃で一晩減圧乾燥した）を、トップ機械攪拌器、還流冷却器及び付加的な漏斗を備える１リットルの４口フラスコに入れた。混合物を９０℃まで加熱し、そして次に重炭酸ナトリウム２０ｇを加え、次にビニルネオデカノエート２９．７（０．１５当量）を５分間かけて添加し、そして混合物を４時間加熱した。あまり反応が起こらないようだった（一定分量を水に追加したがほとんど沈殿物無し）ので、追加の重炭酸ナトリウム（２０ｇ）を加え、次に追加のビニルデカノエート１９．１ｇ（０．１当量）を加えた。混合物を、１６０℃まで５時間かけて徐々に加熱した。
冷却後、水６００ｍＬを添加し、ゴム状沈殿物をもたらした。冷凍庫で冷却した後、水を静かに注ぎ出し、粘着性固体を水３００ｍＬで２回洗浄した。水を静かに注ぎ出し、そしてドウ（ｄｏｕｇｈ）のような固体を減圧オーブンに７０℃で置き、そして乾燥した。ヒドロキシル価３１９を有する生成物４７．８ｇ（６６％までの収率）が結果として生じた。
【００５０】
実施例２６のポリデキストロースエステル
（ヒドロキシル置換の理論レベル  ６０％まで）
ＤＭＦ４００ｇ、ピリジン５５．４ｇ（０．７当量）及びポリデキストロース６８ｇ（１．０当量）（８０℃で一晩減圧乾燥した）を、トップ機械攪拌器、還流冷却器及び付加的な漏斗を備える１リットルの４口フラスコに入れた。混合物を７０℃まで加熱し、そしてその間に全てのポリデキストロースが溶解した。次にオクタノイルクロリド６５．１ｇ（０．４当量）を１５分間かけて滴下し、そして次にその混合物を９０℃にし、そして１時間保持した。
次に、水８００ｍＬを添加し、ゴム状沈殿物をもたらした。冷凍庫で冷却した後、水を静かに注ぎ出し、粘着性固体を水４００ｍＬで２回洗浄した。水を静かに注ぎ出し、ドウ（ｄｏｕｇｈ）のような固体を減圧オーブンに７０℃で置き、そして乾燥した。ヒドロキシル価２５８を有する生成物１３５．５ｇ（９４．３％までの収率）が結果として生じた。
【００５１】
実施例２７のポリデキストロースエステル
（ヒドロキシル基置換の理論レベル  ６０％まで）
ＤＭＦ４００ｇ、ピリジン５５．４ｇ（０．７当量）及びポリデキストロース６８ｇ（１．０当量）（８０℃で一晩減圧乾燥した）を、トップ機械攪拌器、還流冷却器及び付加的な漏斗を備える１リットルの４口フラスコに入れた。混合物を７０℃まで加熱し、そしてその間に全てのポリデキストロースが溶解した。次にデカノイルクロリド１１４．４ｇ（０．６当量）を１５分間かけて滴下し、そして次にその混合物を９０℃にし、そして１時間保持した。
次に、水８００ｍＬを加え、ゴム状沈殿物をもたらした。冷凍庫で冷却した後、水を静かに注ぎ出し、粘着性固体を水４００ｍＬで２回洗浄した。水を静かに注ぎ出し、ドウ（ｄｏｕｇｈ）のような固体を減圧オーブンに７０℃で置き、そして乾燥した。ヒドロキシル価２２９を有する生成物１５７．８ｇ（９０．３％までの収率）が結果として生じた。
【００５２】
表６及び７に示された配合物に基づくイソシアネートベースの発泡体を、上述の一般的な手順を用いて製造した。
それぞれの発泡体に対する物理的性質の結果は、密度及び、小さい発泡体試料向けの優れたスクリーニング試験であるＡＳＴＭ  Ｄ３５７４試験Ｃに準じて測定された５０％たわみでの圧縮負荷たわみ（ＣＬＤ）である。ＣＬＤ値を、１平方インチあたりのポンドで与えた（ｐｓｉ）。試料を圧縮するために必要とされる力をポンドで記載し、及び結果を前記力を表面積で割ることによってｐｓｉで報告した。ＣＬＤ測定を、５０％圧縮で行った。２”×２”×１”の公称寸法を有する試料を測定した。
【００５３】
【表６】
2008517086.tif 000007
実施例１８ないし２１において、イソシアネートベースの発泡体を、いかなる誘導体化された高度分岐ポリサッカリドも無しで調製した。コポリマーポリオールを、発泡体の硬度を増加するために使用した。このように、実施例１８ないし２１は比較目的のためだけに提供され、そして本発明の範囲外であることが理解されるだろう。
イソシアネートベースの発泡体を、結果としておよそ１．７ないし２．０９ｐｃｆの発泡体心部密度をもたらす３．９３％のＨ2Ｏ濃度で配合した。異なる発泡体のＣＬＤを比
較するために、比較密度有することが必要である。実施例１８及び１９のポリマーポリオール対照の２組全てが、公称２．０ｌｂ／ｆｔ3の密度を有する。２０％ＰＯＰ（８．６
％まで固体）を有する試料は、約０．５２ｐｓｉの５０％ＣＬＤを有するのに対して、１０％ＰＯＰ（４．３％まで固体）を有する試料は０．４１ｐｓｉの５０％ＣＬＤを有する。実施例２０[１７．２％]及び実施例２１[２５．８％]のより高い個体ＰＯＰ発泡体は、１．８ｌｂ／ｆｔ3をやや下回った密度でさえ増加した５０％ＣＬＤ（それぞれ０．５８
及び０．７９ｐｓｉ）を示した。
【００５４】
【表７】
2008517086.tif 000008
実施例２２の配合物は、１．９５ｌｂ／ｆｔ3の平均密度及び０．６４ｐｓｉまでの平
均５０％ＣＬＤを有する。このＣＬＤは、より少量の誘導体化された高度に分岐したポリデキストロースが使用されたにもかかわらず、４．３又は８．６％固体を有する比較密度ＰＯＰ発泡体のいずれよりも高い。同様に実施例２４の配合物は、わずかに高い２．１３ｌｂ／ｆｔ3の平均密度及び０．７５の平均５０％ＣＬＤを有する。２つの異なるポリデ
キストロースデンドリマーの他の直接比較は、実施例２４Ａ及び実施例２２Ａ（１．９７ｌｂ／ｆｔ3まで）の配合物でなし得る。実施例２２Ａの配合物の低い密度は、実施例２
４Ａの配合物の５０％ＣＬＤよりわずかに高い５０％ＣＬＤ（０．７０ｐｓｉ）を有する。
さらに、実施例２４Ｂ及び２５Ａの配合物は、それらの密度がほぼ同じであるので比較し得る。そのＣＬＤ値は２５について、より低く、それは硬度が誘導体化された高度分岐ポリサッカリドの量の増加とともに改善されることを示す。
ここに参照された全ての公報、特許及び特許出願は、個々の公報、特許又は特許出願が各々その全体において参照することにより具体的及び個々に組み込まれると示される場合と同一程度に、それらの全体において参照することにより組み込まれる。
【手続補正書】
【提出日】平成19年6月20日(2007.6.20)
【手続補正１】
【補正対象書類名】特許請求の範囲
【補正対象項目名】全文
【補正方法】変更
【補正の内容】
【特許請求の範囲】
【請求項１】
イソシアネート、活性水素含有化合物、発泡剤、及び平均１０ないし１００個のグルコース残基及び少なくとも１５の活性水素官能価を有する不規則に結合したグルコピラノース単位の高度分岐ポリサッカリドを含む反応混合物由来の発泡イソシアネートベースのポリマーであって、
該ポリサッカリドは、該ポリサッカリドを非誘導体化ポリサッカリドと相溶性でないポリエーテルポリオールと相溶性にさせる疎水性を該ポリサッカリドに与えるために誘導体化されている発泡イソシアネートベースのポリマー。
【請求項２】
前記誘導体化されたポリサッカリドの疎水性が、該誘導体化ポリサッカリドと、前記非誘導体化ポリサッカリドと相溶性でないポリエーテルポリオールとの混合物（該相溶性を示す混合物は少なくとも５％（質量／質量）、好ましくは５ないし５０％、より好ましくは５ないし４０％、もっとも好ましくは５ないし３０％の前記誘導体化されたポリサッカリドを含む。）を２３℃で均一な液体を形成するために十分なものである請求項１記載のイソシアネートベースのポリマー。
【請求項３】
前記誘導体化された高度分岐ポリサッカリドが、１５ないし７０、より好ましくは２０ないし６０、最も好ましくは３０ないし５０の活性水素官能価を有する、請求項１又は請求項２記載のイソシアネートベースのポリマー。
【請求項４】
前記誘導体化された高度分岐ポリサッカリドが、１４未満、より好ましくは１２未満の溶解度パラメーターを有する、請求項１ないし請求項３のいずれか一項に記載のイソシアネートベースのポリマー。
【請求項５】
前記ポリサッカリドが、脂肪族及び芳香族炭素原子並びにその組み合せから選ばれる６ないし２０個の炭素原子を含む有機化合物との化学反応によって誘導体化されている、請求項１ないし請求項４のいずれか一項に記載のイソシアネートベースのポリマー。
【請求項６】
前記有機化合物が、炭素原子数６ないし１２のカルボン酸及び炭素原子数６ないし１２の
有機アルコールから選ばれる、請求項５記載のイソシアネートベースのポリマー。
【請求項７】
前記カルボン酸が、脂肪酸又はその反応性誘導体から選ばれる請求項６記載のイソシアネートベースのポリマー。
【請求項８】
脂肪酸残基の質量が、前記誘導体化された高度分岐ポリサッカリドの質量に基づき５ないし５０％、より好ましくは１５ないし４０％である、請求項７記載のイソシアネートベースのポリマー。
【請求項９】
前記非誘導体化ポリサッカリドと相溶性でないポリエーテルポリオールが、少なくとも５０％の酸化ポリプロピレンを含む、請求項１ないし請求項８のいずれか一項に記載のイソシアネートベースのポリマー。
【請求項１０】
前記非誘導体化ポリサッカリドと相溶性でないポリエーテルポリオールが、約２００ないし約１２，０００、好ましくは２，０００ないし約７，０００の範囲の分子量を有する、請求項１ないし請求項９のいずれか一項に記載のイソシアネートベースのポリマー。
【請求項１１】
前記非誘導体化ポリサッカリドと相溶性でないポリエーテルポリオールが、最大６０ｍｇＫＯＨ／ｇ、より好ましくは１５ないし５５ｍｇＫＯＨ／ｇ、最も好ましくは２８ないし３６ｍｇＫＯＨ／ｇのヒドロキシ価を有する、請求項１ないし請求項１０のいずれか一項に記載のイソシアネートベースのポリマー。
【請求項１２】
前記活性水素含有化合物が、ポリオール、ポリアミン、ポリアミド、ポリイミン及びポリオールアミンを含む群から選ばれる、請求項１ないし請求項１１のいずれか一項に記載のイソシアネートベースのポリマー。
【請求項１３】
前記活性水素含有化合物がポリオールを含む、請求項１ないし請求項１２のいずれか一項に記載のイソシアネートベースのポリマー。
【請求項１４】
前記ポリオールがポリエーテルポリオールである、請求項１３記載のイソシアネートベースのポリマー。
【請求項１５】
前記ポリエーテルポリオールが酸化ポリプロピレンを含有する、請求項１４記載のイソシアネートベースのポリマー。
【請求項１６】
前記ポリエーテルポリオールが少なくとも２の官能価を有する、請求項１４又は請求項１５記載のイソシアネートベースのポリマー。
【請求項１７】
前記ポリエーテルポリオールが、約２００ないし約１２，０００、より好ましくは約２，０００ないし約７，０００の範囲の分子量を有する、請求項１４ないし請求項１６のいずれか一項に記載のイソシアネートベースのポリマー。
【請求項１８】
前記反応混合物の前記ポリエーテルポリオールが、前記相溶性を示す混合物のポリエーテルポリオールと同一である、請求項１４ないし請求項１７のいずれか一項に記載のイソシアネートベースのポリマー。
【請求項１９】
前記反応混合物の前記ポリエーテルポリオールが、前記相溶性を示す混合物のポリエーテルポリオールと異なる、請求項１４ないし請求項１８のいずれか一項に記載のイソシアネートベースのポリマー。
【請求項２０】
前記発泡イソシアネートベースのポリマーが柔軟性のあるポリウレタン発泡体である、請求項１ないし請求項１９のいずれか一項に記載のイソシアネートベースのポリマー。
【請求項２１】
前記イソシアネートのイソシアネート基と前記ポリオールのヒドロキシル基の比が、約１．２：１ないし１：１．２、より好ましくは約１．１：１ないし１：１．１である、請求項１ないし請求項２０のいずれか一項に記載のイソシアネートベースのポリマー。
【請求項２２】
前記イソシアネートが、一般式：Ｑ（ＮＣＯ）i（式中、ｉは２以上の整数であり、及び
Ｑはｉ価を有する有機基である。）によって表される、請求項１ないし請求項２１のいずれか一項に記載のイソシアネートベースのポリマー。
【請求項２３】
前記イソシアネートが、ヘキサメチレンジイソシアネート、１，８−ジイソシアナート−ｐ−メタン、キシリルジイソシアネート、（ＯＣＮＣＨ2ＣＨ2ＣＨ2ＯＣＨ2Ｏ）2、１−
メチル−２，４−ジイソシアナートシクロへキサン、フェニレンジイソシアネート、トリレンジイソシアネート、クロロフェニレンジイソシアネート、４，４’−メチレンジフェニルジイソシアネート、ナフタレン−１，５−ジイソシアネート、トリフェニルメタン−４，４’，４”−トリイソシアネート、イソプロピルベンゼン−アルファ−４−ジイソシアネート及びその混合物を含む群から選択される、請求項１ないし請求項２２のいずれか一項に記載のイソシアネートベースのポリマー。
【請求項２４】
前記イソシアネートがプレポリマーを含む、請求項１ないし請求項２３のいずれか一項に記載のイソシアネートベースのポリマー。
【請求項２５】
前記イソシアネートが、１，６−ヘキサメチレンジイソシアネート、１，４−ブチレンジイソシアネート、フルフリリデンジイソシアネート、２，４−トルエンジイソシアネート、２，６−トルエンジイソシアネート、２，４’−メチレンジフェニルジイソシアネート、４，４’−メチレンジフェニルジイソシアネート、４，４’−ジフェニルプロパンジイソシアネート、４，４’−ジフェニル−３，３’−ジメチルメタンジイソシアネート、１，５−ナフタレンジイソシアネート、１−メチル−２，４−ジイソシアネート−５−クロロベンゼン、２，４−ジイソシアナート−ｓ−トリアジン、１−メチル−２，４−ジイソシアナートシクロへキサン、ｐ−フェニレンジイソシアネート、ｍ−フェニレンジイソシアネート、１，４−ナフタレンジイソシアネート、ジアニシジンジイソシアネート、ビトリレンジイソシアネート、１，４−キシリレンジイソシアネート、１，３−キシリレンジイソシアネート、ビス−（４−イソシアナートフェニル）メタン、ビス−（３−メチル−４−イソシアナートフェニル）メタン−、ポリメチレンポリフェニルポリイソシアネート及びその混合物を含む群から選択される、請求項１ないし請求項２４のいずれか一項に記載のイソシアネートベースのポリマー。
【請求項２６】
前記イソシアネートが、本質的に（ｉ）２，４’−メチレンジフェニルジイソシアネート、４，４’−メチレンジフェニルジイソシアネート及びその混合物；及び（ｉｉ）（ｉ）と２，４−トルエンジイソシアネート、２，６−トルエンジイソシアネート及びその混合物を含む群から選択されるイソシアネートとの混合物からなる群から選択される、請求項１ないし請求項２５のいずれか一項に記載のイソシアネートベースのポリマー。
【請求項２７】
前記イソシアネートがポリマー状メチレンジフェニルジイソシアネートである、請求項１ないし請求項２６のいずれか一項に記載のイソシアネートベースのポリマー。
【請求項２８】
前記発泡剤が、水、非水発泡剤、液体二酸化炭素及びその組み合せから選択される、請求項１ないし請求項２７のいずれか一項に記載のイソシアネートベースのポリマー。
【請求項２９】
前記非水発泡剤が低沸点有機液体である、請求項２８記載のイソシアネートベースのポリマー。
【請求項３０】
前記発泡剤が水を含む、請求項２８記載のイソシアネートベースのポリマー。
【請求項３１】
前記反応混合物が、さらに少なくとも１種の触媒及び少なくとも１種の界面活性剤を含む、請求項１ないし請求項３０のいずれか一項に記載のイソシアネートベースのポリマー。
【請求項３２】
前記触媒が、第三級アミン及び金属塩又はその混合物からなる群から選択される、請求項３１記載のイソシアネートベースのポリマー。
【請求項３３】
前記界面活性剤がシリコーン界面活性剤からなる群から選択される、請求項３１記載のイソシアネートベースのポリマー。
【請求項３４】
前記反応混合物がさらに架橋剤及び添加剤を含む、請求項１ないし請求項３３のいずれか一項に記載のイソシアネートベースのポリマー。
【請求項３５】
前記誘導体化された高度分岐ポリサッカリドが、前記発泡イソシアネートベースのポリマーに負荷ビルディング（ｌｏａｄ  ｂｕｉｌｄｉｎｇ）を与えるために十分な量で加えられる、請求項１ないし請求項３４のいずれか一項に記載のイソシアネートベースのポリマー。
【請求項３６】
前記発泡イソシアネートベースのポリマーが、ＡＳＴＭ  Ｄ３５７４に準じて測定された場合、反応混合物において誘導体化された高度分岐ポリサッカリドの代わりにコポリマーポリオールを用いることによって製造された参照発泡体のものよりも低い押込力たわみ損失（Ｉｎｄｅｎｔａｔｉｏｎ  Ｆｏｒｃｅ  Ｄｅｆｌｅｃｔｉｏｎ  ｌｏｓｓ）を有し、該発泡イソシアネートベースのポリマー及び該参照発泡体が、ＡＳＴＭ  Ｄ３５７４に準じて測定された場合、実質上、同じ密度及び押込力たわみを有する、請求項１ないし請求項３５のいずれか一項に記載のイソシアネートベースのポリマー。
【請求項３７】
前記発泡イソシアネートベースのポリマーが、ＡＳＴＭ  Ｄ３５７４に準じて測定された場合、反応混合物において誘導体化された高度分岐ポリサッカリドの代わりにコポリマーポリオールを用いることによって製造された参照発泡体のものよりも低い厚み損失（ｔｈｉｃｋｎｅｓｓ  ｌｏｓｓ）を有し、該発泡イソシアネートベースのポリマー及び該参照発泡体が、ＡＳＴＭ  Ｄ３５７４に準じて測定された場合、実質上、同じ密度及び押込力たわみを有する、請求項１ないし請求項３６のいずれか一項に記載のイソシアネートベースのポリマー。
【請求項３８】
前記イソシアネートが、２，４−トルエンジイソシアネート、２，６−トルエンジイソシアネート及びメチレンジフェニルジイソシアネート並びにその組合せから選ばれ、前記活性水素含有化合物が酸化ポリプロピレン含有ポリエーテルポリオールであり、前記発泡剤が水であり、及び前記誘導体化されたポリサッカリドは、該ポリサッカリドを非誘導体化ポリサッカリドと相溶性でないポリエーテルポリオールと相溶性にさせる疎水性を該ポリサッカリドに与えるために炭素原子数８ないし１２の脂肪酸で誘導体化された、少なくとも１５の活性水素官能価を有するポリデキストロースである、請求項１ないし請求項３７のいずれか一項に記載のイソシアネートベースのポリマー。
【請求項３９】
活性水素含有化合物と平均１０ないし１００個のグルコース残基を有する不規則に結合したグルコピラノース単位の高度分岐ポリサッカリドとの混合物を含む発泡イソシアネートベースのポリマーの製造のためのミックスであって、
該ポリサッカリドが少なくとも１５の活性水素官能価を有し、及び該ポリサッカリドを非誘導体化ポリサッカリドと相溶性でないポリエーテルポリオールと相溶性にさせる疎水性を該ポリサッカリドに与えるために誘導体化されているミックス。
【請求項４０】
前記ミックスが１ないし５０質量％、より好ましくは５ないし２０質量％、最も好ましくは１０ないし１５質量％の前記誘導体化されたポリサッカリドを含む、請求項３９記載のミックス。
【請求項４１】
前記誘導体化された高度分岐ポリサッカリドが１５ないし７０の活性水素官能価を有する、請求項３９又は請求項４０記載のミックス。
【請求項４２】
前記誘導体化された高度分岐ポリサッカリドが１４未満の溶解度パラメーターを有する、請求項３９ないし請求項４１のいずれか一項に記載のミックス。
【請求項４３】
前記誘導体化されたポリサッカリドの疎水性が、該ポリサッカリドと非誘導体化ポリサッカリドと相溶性でないポリエーテルポリオールとの混合物（該相溶性を示す混合物は少なくとも５％（質量／質量）の前記誘導体化されたポリサッカリドを含む。）を２３℃で均一な液体を形成するために十分なものである、請求項３９ないし請求項４２のいずれか一項に記載のミックス。
【請求項４４】
５ないし５０％の誘導体化されたポリサッカリドを含む前記相溶性を示す混合物が２３℃で均一な液体を形成する、請求項３９ないし請求項４３のいずれか一項に記載のミックス。
【請求項４５】
前記ポリサッカリドが、脂肪族及び芳香族炭素原子並びにその組み合せから選ばれる６ないし２０個の炭素原子を含む有機化合物との化学反応によって誘導体化される、請求項３９ないし請求項４４のいずれか一項に記載のミックス。
【請求項４６】
前記有機化合物が、炭素原子数６ないし１２のカルボン酸及び炭素原子数６ないし１２の有機アルコールから選ばれる、請求項４５記載のミックス。
【請求項４７】
前記カルボン酸が脂肪酸又はその反応性誘導体から選ばれる、請求項４６記載のミックス。
【請求項４８】
脂肪酸残基の質量が、前記誘導体化された高度分岐ポリサッカリドの質量に基づき５ないし５０％、より好ましくは１５ないし４０％である、請求項４７記載のミックス。
【請求項４９】
前記非誘導体化ポリサッカリドと相溶性でないポリエーテルポリオールが、少なくとも５０％の酸化ポリプロピレンを含む、請求項３９ないし請求項４８のいずれか一項に記載のミックス。
【請求項５０】
前記非誘導体化ポリサッカリドと相溶性でないポリエーテルポリオールが、２００ないし１２，０００、より好ましくは２，０００ないし７，０００の範囲の分子量を有する、請求項３９ないし請求項４９のいずれか一項に記載のミックス。
【請求項５１】
前記非誘導体化ポリサッカリドと相溶性でないポリエーテルポリオールが、最大６０ｍｇＫＯＨ／ｇ、より好ましくは１５ないし５５ｍｇＫＯＨ／ｇのヒドロキシ価を有する、請求項３９ないし請求項５０のいずれか一項に記載のミックス。
【請求項５２】
前記活性水素含有化合物が、ポリオール、ポリアミン、ポリアミド、ポリイミン及びポリ
オールアミンを含む群から選ばれる、請求項３９ないし請求項５１のいずれか一項に記載のミックス。
【請求項５３】
前記活性水素含有化合物がポリオールを含む、請求項３９ないし請求項５２のいずれか一項に記載のミックス。
【請求項５４】
前記ポリオールがポリエーテルポリオールである、請求項５３記載のミックス。
【請求項５５】
前記ポリエーテルポリオールが酸化ポリプロピレンを含有する、請求項５４記載のミックス。
【請求項５６】
前記ポリエーテルポリオールが少なくとも２の官能価を有する、請求項５4又は請求項５
５記載のミックス。
【請求項５７】
前記ポリエーテルポリオールが、約２００ないし約１２，０００、より好ましくは約２，０００ないし約７，０００の範囲の分子量を有する、請求項５４ないし請求項５６のいずれか一項に記載のミックス。
【請求項５８】
前記反応混合物のポリエーテルポリオールが、前記相溶性を示す混合物のポリエーテルポリオールと同一である、請求項５４ないし請求項５７のいずれか一項に記載のミックス。
【請求項５９】
前記反応混合物のポリエーテルポリオールが、前記相溶性を示す混合物のポリエーテルポリオールと異なる、請求項５４ないし請求項５７のいずれか一項に記載のミックス。
【請求項６０】
前記ミックスが、さらに水、非水発泡剤、液体二酸化炭素及びその組み合せからなる群から選択される少なくとも１種の発泡剤を含む、請求項３９ないし請求項５９のいずれか一項に記載のミックス。
【請求項６１】
前記非水発泡剤が低沸点有機液体である、請求項６０記載のミックス。
【請求項６２】
前記発泡剤が水を含む、請求項６０記載のミックス。
【請求項６３】
前記ミックスが、さらに少なくとも１種の触媒及び少なくとも１種の界面活性剤を含む、請求項３９ないし請求項６２のいずれか一項に記載のミックス。
【請求項６４】
前記触媒が、第三級アミン及び金属塩又はその混合物からなる群から選択される、請求項６３記載のミックス。
【請求項６５】
前記界面活性剤がシリコーン界面活性剤からなる群から選択される、請求項６３記載のミックス。
【請求項６６】
前記反応混合物がさらに架橋剤及び添加剤を含む、請求項３９ないし請求項６５のいずれか一項に記載のミックス。
【請求項６７】
前記活性水素含有化合物と前記高度分岐ポリサッカリドとの混合物を含み、ここで前記誘導体化されたポリサッカリドが、柔軟性のあるイソシアネートベースのポリマーに負荷ビルディングを与えるために十分な量で加えられる、請求項３９ないし請求項６６のいずれか一項に記載のミックス。
【請求項６８】
前記発泡イソシアネートベースのポリマーが、ＡＳＴＭ  Ｄ３５７４に準じて測定された
場合、反応混合物において誘導体化された高度分岐ポリサッカリドの代わりにコポリマーポリオールを用いることによって製造された参照発泡体のものよりも低い押込力たわみ損失（Ｉｎｄｅｎｔａｔｉｏｎ  Ｆｏｒｃｅ  Ｄｅｆｌｅｃｔｉｏｎ  ｌｏｓｓ）を有し、該発泡イソシアネートベースのポリマー及び該参照発泡体が、ＡＳＴＭ  Ｄ３５７４に準じて測定された場合、実質上、同じ密度及び押込力たわみを有する、請求項３９ないし請求項６７のいずれか一項に記載のミックス。
【請求項６９】
前記発泡イソシアネートベースのポリマーが、ＡＳＴＭ  Ｄ３５７４に準じて測定された場合、反応混合物において誘導体化された高度分岐ポリサッカリドの代わりにコポリマーポリオールを用いることによって製造された参照発泡体のものよりも低い厚み損失を有し、該発泡イソシアネートベースのポリマー及び該参照発泡体が、ＡＳＴＭ  Ｄ３５７４に準じて測定された場合、実質上、同じ密度及び押込力たわみを有する、請求項３９ないし請求項６８のいずれか一項に記載のミックス。
【請求項７０】
前記活性水素含有化合物が酸化ポリプロピレン含有ポリエーテルポリオールであり、及び前記誘導体化されたポリサッカリドは、該ポリサッカリドを非誘導体化ポリサッカリドと相溶性でないポリエーテルポリオールと相溶性にさせる疎水性を該ポリサッカリドに与えるために炭素原子数８ないし１２の脂肪酸で誘導体化された、少なくとも１５の活性水素官能価を有するポリデキストロースである、請求項３９ないし請求項６９のいずれか一項に記載のミックス。
【請求項７１】
発泡イソシアネートベースのポリマーの製造方法であって、反応混合物を形成するために、イソシアネート、活性水素含有化合物、発泡剤及び、平均１０ないし１００個のグルコース残基及び少なくとも１５の活性水素官能価を有する不規則に結合したグルコピラノース単位の高度分岐ポリサッカリドを接触させる工程；及び発泡イソシアネートベースのポリマーを製造するために前記反応混合物を発泡させる工程を含み、前記ポリサッカリドは、該ポリサッカリドを非誘導体化ポリサッカリドと相溶性でないポリエーテルポリオールと相溶性にさせる疎水性を該ポリサッカリドに与えるために誘導体化されているところの発泡イソシアネートベースのポリマーの製造方法。
【請求項７２】
前記誘導体化された高度分岐ポリサッカリドが１５ないし７０の活性水素官能価を有する、請求項７１記載の方法。
【請求項７３】
前記誘導体化された高度分岐ポリサッカリドが１４未満の溶解度パラメーターを有する、請求項７１又は請求項７２記載の方法。
【請求項７４】
前記誘導体化されたポリサッカリドの疎水性が、該ポリサッカリドと、非誘導体化ポリサッカリドと相溶性でないポリエーテルポリオールとの混合物（該相溶性を示す混合物は少なくとも５％（質量／質量）の前記誘導体化されたポリサッカリドを含む。）を２３℃で均一な液体を形成するために十分なものである、請求項７１ないし請求項７３のいずれか一項に記載の方法。
【請求項７５】
５ないし５０％の誘導体化されたポリサッカリドを含む前記相溶性示す混合物が２３℃で均一な液体を形成する、請求項７１ないし請求項７４のいずれか一項に記載の方法。
【請求項７６】
前記ポリサッカリドが、脂肪族及び芳香族炭素原子並びにその組み合せから選ばれる６ないし２０個の炭素原子を含む有機化合物との化学反応によって誘導体化されている、請求項７１ないし請求項７５のいずれか一項に記載の方法。
【請求項７７】
前記有機化合物が、炭素原子数６ないし１２のカルボン酸及び炭素原子数６ないし１２の
有機アルコールから選ばれる、請求項７６記載の方法。
【請求項７８】
前記カルボン酸が脂肪酸又はその反応性誘導体から選ばれる、請求項７７記載の方法。
【請求項７９】
脂肪酸残基の質量が、前記誘導体化された高度分岐ポリサッカリドの質量に基づき５ないし５０％、より好ましくは１５ないし４０％である、請求項７８記載の方法。
【請求項８０】
前記非誘導体化ポリサッカリドが相溶性でないポリエーテルポリオールが、少なくとも５０％の酸化ポリプロピレンを含む、請求項７１ないし請求項７９のいずれか一項に記載の方法。
【請求項８１】
前記非誘導体化ポリサッカリドが相溶性でないポリエーテルポリオールが、２００ないし１２，０００、より好ましくは２，０００ないし７，０００の範囲の分子量を有する、請求項７１ないし請求項８０のいずれか一項に記載の方法。
【請求項８２】
前記非誘導体化ポリサッカリドが相溶性でないポリエーテルポリオールが、最大６０ｍｇＫＯＨ／ｇ、より好ましくは１５ないし５５ｍｇＫＯＨ／ｇのヒドロキシ価を有する、請求項７１ないし請求項８１のいずれか一項に記載の方法。
【請求項８３】
前記活性水素含有化合物が、ポリオール、ポリアミン、ポリアミド、ポリイミン及びポリオールアミンを含む群から選ばれる、請求項７１ないし請求項８２のいずれか一項に記載の方法。
【請求項８４】
前記活性水素含有化合物がポリオールを含む、請求項７１ないし請求項８３のいずれか一項に記載の方法。
【請求項８５】
前記ポリオールがポリエーテルポリオールである、請求項８４記載の方法。
【請求項８６】
前記ポリエーテルポリオールが酸化ポリプロピレンを含有する、請求項８５記載の方法。
【請求項８７】
前記ポリエーテルポリオールが少なくとも２の官能価を有する、請求項８５又は請求項８６記載の方法。
【請求項８８】
前記ポリエーテルポリオールが、約２００ないし約１２，０００、より好ましくは約２，０００ないし約７，０００の範囲の分子量を有する、請求項８５ないし請求項８７のいずれか一項に記載の方法。
【請求項８９】
前記反応混合物の前記ポリエーテルポリオールが、前記相溶性を示す混合物のポリエーテルポリオールと同一である、請求項８５ないし請求項８８のいずれか一項に記載の方法。
【請求項９０】
前記反応混合物の前記ポリエーテルポリオールが、前記相溶性を示す混合物のポリエーテルポリオールと異なる、請求項８５ないし請求項８８のいずれか一項に記載の方法。
【請求項９１】
前記イソシアネートベースのポリマーが柔軟性のあるポリウレタン発泡体を形成するために発泡される、請求項７１ないし請求項９０のいずれか一項に記載の方法。
【請求項９２】
前記イソシアネートのイソシアネート基と前記ポリオールのヒドロキシル基の比が、約１．２：１ないし１：１．２、より好ましくは約１．１：１ないし１：１．１である、請求項７１ないし請求項９１のいずれか一項に記載の方法。
【請求項９３】
前記イソシアネートが、一般式：Ｑ（ＮＣＯ）i（式中、ｉは２以上の整数であり、及び
Ｑはｉ価を有する有機基である。）によって表される、請求項７１ないし請求項９２のいずれか一項に記載の方法。
【請求項９４】
前記イソシアネートが、ヘキサメチレンジイソシアネート、１，８−ジイソシアナート−ｐ−メタン、キシリルジイソシアネート、（ＯＣＮＣＨ2ＣＨ2ＣＨ2ＯＣＨ2Ｏ）2、１−
メチル−２，４−ジイソシアナートシクロへキサン、フェニレンジイソシアネート、トリレンジイソシアネート、クロロフェニレンジイソシアネート、４，４’−メチレンジフェニルジイソシアネート、ナフタレン−１，５−ジイソシアネート、トリフェニルメタン−４，４’，４”−トリイソシアネート、イソプロピルベンゼン−アルファ−４−ジイソシアネート及びその混合物を含む群から選択される、請求項７１ないし請求項９３のいずれか一項に記載の方法。
【請求項９５】
前記イソシアネートがプレポリマーを含む、請求項７１ないし請求項９４のいずれか一項に記載の方法。
【請求項９６】
前記イソシアネートが、１，６−ヘキサメチレンジイソシアネート、１，４−ブチレンジイソシアネート、フルフリリデンジイソシアネート、２，４−トルエンジイソシアネート、２，６−トルエンジイソシアネート、２，４’−メチレンジフェニルジイソシアネート、４，４’−メチレンジフェニルジイソシアネート、４，４’−ジフェニルプロパンジイソシアネート、４，４’−ジフェニル−３，３’−ジメチルメタンジイソシアネート、１，５−ナフタレンジイソシアネート、１−メチル−２，４−ジイソシアネート−５−クロロベンゼン、２，４−ジイソシアナート−ｓ−トリアジン、１−メチル−２，４−ジイソシアナートシクロへキサン、ｐ−フェニレンジイソシアネート、ｍ−フェニレンジイソシアネート、１，４−ナフタレンジイソシアネート、ジアニシジンジイソシアネート、ビトリレンジイソシアネート、１，４−キシリレンジイソシアネート、１，３−キシリレンジイソシアネート、ビス−（４−イソシアナートフェニル）メタン、ビス−（３−メチル−４−イソシアナートフェニル）メタン−、ポリメチレンポリフェニルポリイソシアネート及びその混合物を含む群から選択される、請求項７１ないし請求項９５のいずれか一項に記載の方法。
【請求項９７】
前記イソシアネートが、本質的に（ｉ）２，４’−メチレンジフェニルジイソシアネート、４，４’−メチレンジフェニルジイソシアネート及びその混合物；及び（ｉｉ）（ｉ）と２，４−トルエンジイソシアネート、２，６−トルエンジイソシアネート及びその混合物を含む群から選択されるイソシアネートとの混合物からなる群から選択される、請求項７１ないし請求項９６のいずれか一項に記載の方法。
【請求項９８】
前記イソシアネートがポリマー状メチレンジフェニルジイソシアネートである、請求項７１ないし請求項９７のいずれか一項に記載の方法。
【請求項９９】
前記発泡剤が、水、非水発泡剤、液体二酸化炭素及びその組み合せからなる群から選択される、請求項７１ないし請求項９８のいずれか一項に記載の方法。
【請求項１００】
前記非水発泡剤が低沸点有機液体である、請求項９９記載の方法。
【請求項１０１】
前記発泡剤が水を含む、請求項９９記載の方法。
【請求項１０２】
前記水が、前記反応混合物において使用される活性水素含有化合物１００部当たり約０．５ないし約４０質量部、より好ましくは約１．０ないし約１０質量部の量で使用される、請求項１０１記載の方法。
【請求項１０３】
前記反応混合物が、さらに少なくとも１種の触媒及び少なくとも１種の界面活性剤を含む、請求項７１ないし請求項１０２のいずれか一項に記載の方法。
【請求項１０４】
前記触媒が、第三級アミン及び金属塩又はその混合物からなる群から選択される、請求項１０３記載の方法。
【請求項１０５】
前記界面活性剤がシリコーン界面活性剤からなる群から選択される、請求項１０３記載の方法。
【請求項１０６】
反応混合物を形成するために、イソシアネート、活性水素含有化合物、発泡剤及び、平均１０ないし１００個のグルコース残基及び少なくとも１５の活性水素官能価を有する不規則に結合したグルコピラノース単位の高度分岐ポリサッカリドを接触させる工程を含み、ここで前記誘導体化された高度分岐ポリサッカリドが前記柔軟性のあるイソシアネートベースのポリマーに負荷ビルディングを与えるために十分な量で加えられる、請求項７１ないし請求項１０５のいずれか一項に記載の方法。
【請求項１０７】
前記イソシアネートベースのポリマーが、ＡＳＴＭ  Ｄ３５７４に準じて測定された場合、反応混合物において誘導体化された高度分岐ポリサッカリドの代わりにコポリマーポリオールを用いることによって製造された参照発泡体のものよりも低い押込力たわみ損失（Ｉｎｄｅｎｔａｔｉｏｎ  Ｆｏｒｃｅ  Ｄｅｆｌｅｃｔｉｏｎ  ｌｏｓｓ）を有し、該発泡イソシアネートベースのポリマー及び該参照発泡体が、ＡＳＴＭ  Ｄ３５７４に準じて測定された場合、実質上、同じ密度及び押込力たわみを有する、請求項７１ないし請求項１０６のいずれか一項に記載の方法。
【請求項１０８】
前記発泡イソシアネートベースのポリマーが、ＡＳＴＭ  Ｄ３５７４に準じて測定された場合、反応混合物において誘導体化された高度分岐ポリサッカリドの代わりにコポリマーポリオールを用いることによって製造された参照発泡体のものよりも低い厚み損失（ｔｈｉｃｋｎｅｓｓ  ｌｏｓｓ）を有し、該発泡イソシアネートベースのポリマー及び該参照発泡体が、ＡＳＴＭ  Ｄ３５７４に準じて測定された場合、実質上、同じ密度及び押込力たわみを有する、請求項７１ないし請求項１０７のいずれか一項に記載の方法。
【請求項１０９】
反応混合物を形成するために２，４−トルエンジイソシアネート、２，６−トルエンジイソシアネート及びメチレンジフェニルジイソシアネート並びにその組合せから選ばれるイソシアネート、酸化ポリプロピレン含有ポリエーテルポリオール、発泡剤としての水、及びポリデキストロースを接触させる工程；及び発泡イソシアネートベースのポリマーを製造するために該反応混合物を発泡する工程を含み、前記ポリデキストロースは、該ポリデキストロースを非誘導体化ポリサッカリドと相溶性でないポリエーテルポリオールと相溶性にさせる疎水性を該ポリデキストロースに与えるために誘導体化されている、請求項７１ないし請求項１０８のいずれか一項に記載の方法。
【請求項１１０】
家庭用品用及び自動車用緩衝材料のための請求項１記載の発泡イソシアネートベースのポリマーの使用。
【請求項１１１】
カーペット下敷きのための請求項１記載の発泡イソシアネートベースのポリマーの使用。
【請求項１１２】
梱包用途のための請求項１記載の発泡イソシアネートベースのポリマーの使用。
【国際調査報告】
2008517086.tif 000009
2008517086.tif 000010
2008517086.tif 000011